(57)【特許請求の範囲】
【請求項１】
（Ａ）下記一般式（１）で示される酸不安定基で置換されたヒドロキシ基を有する繰り返し単位（ａ）を有する高分子化合物と、
（Ｂ）下記一般式（２）で示されるスルホン酸を発生するオニウム塩型光酸発生剤、下記一般式（３）で示されるイミド酸を発生するオニウム塩型光酸発生剤又は下記一般式（４）で示されるメチド酸を発生するオニウム塩型光酸発生剤の少なくとも１種とを含有し、更に（Ｃ）下記Ｓａｌｔ−２〜６のいずれかで示されるカルボン酸を発生するオニウム塩型光酸発生剤を含有するレジスト組成物であって、（Ｂ）のオニウム塩のカチオンが、下記一般式（６）で示されるスルホニウムカチオン又は下記一般式（７）で示されるヨードニウムカチオンであることを特徴とするレジスト組成物。
【化１】
0005741521.tif 000119
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化２】
0005741521.tif 000120
（式中、Ｒ200は直鎖状、分岐状もしくは環状の炭素数１〜２８のアルキル基、炭素数６〜２８のアリール基、又は炭素数７〜２８のアラルキル基を示し、これらの基に含まれるメチレン基の一部が、エーテル基、エステル基、カルボニル基、アミド基、カーボネート基又はカルバメート基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。Ｒ210、Ｒ211はそれぞれ置換基を有してもよい炭素数１〜８の直鎖状又は分岐状のフルオロアルキル基、又は、Ｒ210、Ｒ211が互いに結合して環を形成し、この場合Ｒ210、Ｒ211はそれぞれ炭素数１〜８のフルオロアルキレン基を示す。Ｒ220、Ｒ221、Ｒ222はそれぞれ置換基を有してもよい炭素数１〜８の直鎖状又は分岐状のフルオロアルキル基、又は、Ｒ220、Ｒ221が互いに結合して環を形成し、この場合Ｒ220、Ｒ221はそれぞれ炭素数１〜８のフルオロアルキレン基を示す。）
【化３】
0005741521.tif 000121
【化４】
0005741521.tif 000122
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
【請求項２】
（Ａ）下記一般式（１）で示される酸不安定基で置換されたヒドロキシ基を有する繰り返し単位（ａ）を有する高分子化合物と、
（Ｂ）下記一般式（９）、（１１）又は（１２）で示されるスルホン酸を発生するオニウム塩型光酸発生剤の少なくとも１種とを含有し、更に（Ｃ）下記一般式（５）で示されるカルボン酸を発生するオニウム塩型光酸発生剤を含有するレジスト組成物であって、（Ｂ）及び（Ｃ）のオニウム塩のカチオンが、下記一般式（６）で示されるスルホニウムカチオン又は下記一般式（７）で示されるヨードニウムカチオンであることを特徴とするレジスト組成物。
【化５】
0005741521.tif 000123
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化６】
0005741521.tif 000124
（式中、Ｒ202は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ202はパーフルオロアルキル基ではない。Ｒ204は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ204はパーフルオロアルキル基ではない。Ｒ205は置換もしくは非置換の炭素数１〜２０の直鎖状、分岐状又は環状のアルキル基、又は置換もしくは非置換の炭素数６〜１４のアリール基を示す。但し、Ｒ205はパーフルオロアルキル基ではない。ｎは１〜３の整数を示す。）
【化７】
0005741521.tif 000125
（式中、Ｒ300は直鎖状、分岐状もしくは環状の炭素数１〜２５のアルキル基、炭素数２〜２５のアルケニル基、炭素数６〜２５のアリール基、又は炭素数７〜２５のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。）
【化８】
0005741521.tif 000126
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
【請求項３】
（Ａ）下記一般式（１）で示される酸不安定基で置換されたヒドロキシ基を有する繰り返し単位（ａ）を有し、かつ下記一般式（ｄ１）〜（ｄ３）で示されるスルホニウム塩である繰り返し単位から選ばれる１種以上の繰り返し単位を含有する高分子化合物を含有し、更に（Ｃ）下記一般式（５）で示されるカルボン酸を発生するオニウム塩型光酸発生剤を含有するレジスト組成物であって、（Ｃ）のオニウム塩のカチオンが、下記一般式（６）で示されるスルホニウムカチオン又は下記一般式（７）で示されるヨードニウムカチオンであることを特徴とするレジスト組成物。
【化９】
0005741521.tif 000127
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化１０】
0005741521.tif 000128
（式中、Ｒ20、Ｒ24及びＲ28は水素原子又はメチル基を示す。Ｒ21は単結合、フェニレン基、−Ｏ−Ｒ33−、又は−Ｃ（＝Ｏ）−Ｙ−Ｒ33−を示す。Ｙは酸素原子又はＮＨを示す。Ｒ33は炭素数１〜６の直鎖状、分岐状又は環状のアルキレン基、アルケニレン基又はフェニレン基を示し、カルボニル基（−ＣＯ−）、エステル基（−ＣＯＯ−）、エーテル基（−Ｏ−）又はヒドロキシ基を含んでいてもよい。Ｒ22、Ｒ23、Ｒ25、Ｒ26、Ｒ27、Ｒ29、Ｒ30及びＲ31はそれぞれ独立に炭素数１〜１２の直鎖状、分岐状又は環状のアルキル基を示し、カルボニル基、エステル基又はエーテル基を含んでいてもよく、又は炭素数６〜１２のアリール基、炭素数７〜２０のアラルキル基又はチオフェニル基を示す。Ｚ0は単結合、メチレン基、エチレン基、フェニレン基、フッ素化されたフェニレン基、−Ｏ−Ｒ32−、又は−Ｃ（＝Ｏ）−Ｚ1−Ｒ32−を示す。Ｚ1は酸素原子又はＮＨを示す。Ｒ32は炭素数１〜６の直鎖状、分岐状又は環状のアルキレン基、アルケニレン基又はフェニレン基を示し、カルボニル基、エステル基、エーテル基又はヒドロキシ基を含んでいてもよい。Ｍ-は非求核性対向イオンを示す。ｄ１、ｄ２及びｄ３は、それぞれ０≦ｄ１≦０．３、０≦ｄ２≦０．３、０≦ｄ３≦０．３を満たす数であり、０＜ｄ１＋ｄ２＋ｄ３≦０．３である。）
【化１１】
0005741521.tif 000129
（式中、Ｒ300は直鎖状、分岐状もしくは環状の炭素数１〜２５のアルキル基、炭素数２〜２５のアルケニル基、炭素数６〜２５のアリール基、又は炭素数７〜２５のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。）
【化１２】
0005741521.tif 000130
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
【請求項４】
光酸発生剤（Ｂ）が下記一般式（８）又は（１０）で示されるスルホン酸を発生することを特徴とする請求項１に記載のレジスト組成物。
【化１３】
0005741521.tif 000131
（式中、Ｒ201は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。但し、Ｒ201はパーフルオロアルキル基ではない。Ｒ203は置換もしくは非置換の炭素数１〜２０の直鎖状、分岐状又は環状のアルキル基、又は置換もしくは非置換の炭素数６〜１４のアリール基を示す。但し、Ｒ203はパーフルオロアルキル基ではない。）
【請求項５】
酸不安定基で置換されたヒドロキシ基を有する繰り返し単位を有する高分子化合物（Ａ）が、下記一般式（１−１）又は（１−２）で示されるアセタール保護基で保護されたヒドロキシ基を有する繰り返し単位（ａ１）又は（ａ２）を含有することを特徴とする請求項１乃至４のいずれか１項に記載のレジスト組成物。
【化１４】
0005741521.tif 000132
（式中、Ｒ1は水素原子又はメチル基を示す。Ｒ3及びＲ4はそれぞれ独立に水素原子、又は炭素数１〜１０の直鎖状、分岐状もしくは環状の１価炭化水素基を示す。Ｒ5はヘテロ原子を含んでもよい直鎖状、分岐状又は環状の炭素数１〜１６の１価炭化水素基を示す。ａ１、ａ２は０＜ａ１≦１．０、０＜ａ２≦１．０、０＜ａ１＋ａ２≦１．０を満たす数である。ｎは１〜３の整数を示す。）
【請求項６】
（Ａ）成分の高分子化合物が、更に下記一般式（１４）で示されるカルボキシル基が酸不安定基で置換された繰り返し単位（ｂ）、及び／又はヒドロキシ基、シアノ基、カルボニル基、エステル基、エーテル基、ラクトン環、カルボキシル基、カルボン酸無水物基から選ばれる密着性基を有する繰り返し単位（ｃ）を含有することを特徴とする請求項１乃至５のいずれか１項に記載のレジスト組成物。
【化１５】
0005741521.tif 000133
（式中、Ｒ6は水素原子又はメチル基を示す。Ｒ7は酸不安定基を示す。Ｙは単結合又は−Ｃ（＝Ｏ）−Ｏ−Ｒ8−であり、Ｒ8は炭素数１〜１０の直鎖状、分岐状又は環状のアルキレン基で、エーテル基又はエステル基を有していてもよく、又はナフチレン基である。ｂは０＜ｂ＜１．０の範囲である。）
【請求項７】
基板上に請求項１乃至６のいずれか１項に記載のレジスト組成物を用いてレジスト膜を形成し、高エネルギー線でレジスト膜を露光し、加熱処理後に有機溶剤からなる現像液を用いて未露光部を溶解させ、露光部が溶解しないネガ型パターンを得ることを特徴とするレジストパターン形成方法。
【請求項８】
現像液が、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上であることを特徴とする請求項７に記載のパターン形成方法。
【請求項９】
高エネルギー線による露光が、波長１９３ｎｍのＡｒＦエキシマレーザーによる液浸リソグラフィー、波長１３．５ｎｍのＥＵＶリソグラフィー、又は電子線リソグラフィーであることを特徴とする請求項７又は８に記載のレジスト組成物及びパターン形成方法。
【請求項１０】
波長１９３ｎｍのＡｒＦエキシマレーザーによる液浸リソグラフィーにおいて、ドットのパターンが配置されたハーフトーン位相シフトマスクを用い、ドット部分に現像後のホールパターンを形成することを特徴とする請求項８又は９に記載のパターン形成方法。
【請求項１１】
ハーフトーン位相シフトマスクを用い、交差する２つのラインの２回の露光を行い、ラインの交点に現像後のホールパターンを形成することを特徴とする請求項８又は９に記載のパターン形成方法。
【請求項１２】
ハーフトーン位相シフトマスクを用いて、格子状のシフター格子の交点に現像後のホールパターンを形成することを特徴とする請求項８又は９に記載のパターン形成方法。
【請求項１３】
ハーフトーン位相シフトマスクが透過率３〜１５％のハーフトーン位相シフトマスクであることを特徴とする請求項１０、１１又は１２に記載のパターン形成方法。
【請求項１４】
ハーフピッチ以下のライン幅による格子状の第１のシフターと、第１のシフター上に第１のシフターの線幅よりもウエハー上の寸法で２〜３０ｎｍ太い第２のシフターが配列された位相シフトマスクを用いて、太いシフターが配列されたところだけにホールパターンを形成することを特徴とする請求項１２又は１３に記載のパターン形成方法。
【請求項１５】
ハーフピッチ以下のライン幅による格子状の第１のシフターと、第１のシフター上に第１のシフターの線幅よりもウエハー上の寸法で２〜１００ｎｍ太いドットパターンの第２のシフターが配列された位相シフトマスクを用いて、太いシフターが配列されたところだけにホールパターンを形成することを特徴とする請求項１０乃至１３のいずれか１項に記載のパターン形成方法。
【請求項１６】
基板上に請求項１乃至６のいずれか１項に記載のレジスト組成物を用いてレジスト膜を形成し、更に保護膜を形成して高エネルギー線でレジスト膜を露光し、加熱処理後に有機溶剤からなる現像液を用いて保護膜と未露光部を溶解させ、露光部が溶解しないネガ型パターンを得ることを特徴とするレジストパターン形成方法。
【請求項１７】
保護膜形成用組成物として、１，１，１，３，３，３−ヘキサフルオロ−２−プロパノール残基を有する繰り返し単位を含む高分子化合物及びアミン化合物又はアミン塩を、あるいは１，１，１，３，３，３−ヘキサフルオロ−２−プロパノール残基を有する繰り返し単位に更にアミノ基又はアミン塩を有する繰り返し単位を共重合した高分子化合物を、炭素数４以上のアルコール系溶剤、炭素数８〜１２のエーテル系溶剤又はこれらの混合溶剤に溶解させた組成物を用いることを特徴とする請求項１６記載のパターン形成方法。
【発明の詳細な説明】
【技術分野】
【０００１】
本発明は、レジスト組成物、特には露光後、酸と熱によって脱保護反応を行い、特定の有機溶剤による現像によって未露光部分が溶解し、露光部分が溶解しないネガティブトーンを形成するために用いるレジスト組成物、及びこれを用いたパターン形成方法に関する。
【背景技術】
【０００２】
近年、ＬＳＩの高集積化と高速度化に伴い、パターンルールの微細化が求められている中、現在汎用技術として用いられている光露光では、光源の波長に由来する本質的な解像度の限界に近づきつつある。レジストパターン形成の際に使用する露光光として、１９８０年代には水銀灯のｇ線（４３６ｎｍ）又はｉ線（３６５ｎｍ）を光源とする光露光が広く用いられた。更なる微細化のための手段として、露光波長を短波長化する方法が有効とされ、１９９０年代の６４Ｍビット（加工寸法が０．２５μｍ以下）ＤＲＡＭ（ダイナミック・ランダム・アクセス・メモリー）以降の量産プロセスには、露光光源としてｉ線（３６５ｎｍ）に代わって短波長のＫｒＦエキシマレーザー（２４８ｎｍ）が利用された。しかし、更に微細な加工技術（加工寸法が０．２μｍ以下）を必要とする集積度２５６Ｍ及び１Ｇ以上のＤＲＡＭの製造には、より短波長の光源が必要とされ、１０年ほど前からＡｒＦエキシマレーザー（１９３ｎｍ）を用いたフォトリソグラフィーが本格的に検討されてきた。当初ＡｒＦリソグラフィーは１８０ｎｍノードのデバイス作製から適用されるはずであったが、ＫｒＦリソグラフィーは１３０ｎｍノードデバイス量産まで延命され、ＡｒＦリソグラフィーの本格適用は９０ｎｍノードからであった。更に、ＮＡを０．９にまで高めたレンズと組み合わせて６５ｎｍノードデバイスの検討が行われている。次の４５ｎｍノードデバイスには露光波長の短波長化が推し進められ、波長１５７ｎｍのＦ2リソグラフィーが候補に挙がった。しかし、投影レンズに高価なＣａＦ2単結晶を大量に用いることによるスキャナーのコストアップ、ソフトペリクルの耐久性が極めて低いためのハードペリクル導入に伴う光学系の変更、レジスト膜のエッチング耐性低下等の種々問題により、Ｆ2リソグラフィーの開発が中止され、ＡｒＦ液浸リソグラフィーが導入された。
【０００３】
ＡｒＦ液浸リソグラフィーにおいては、投影レンズとウエハーの間に屈折率１．４４の水がパーシャルフィル方式によって挿入される。これによって高速スキャンが可能となり、ＮＡ１．３級のレンズによって４５ｎｍノードデバイスの量産が行われている。
【０００４】
３２ｎｍノードのリソグラフィー技術としては、波長１３．５ｎｍの極端紫外線（ＥＵＶ）リソグラフィーが候補に挙げられている。ＥＵＶリソグラフィーの問題点としてはレーザーの高出力化、レジスト膜の高感度化、高解像度化、低エッジラフネス（ＬＥＲ、ＬＷＲ）化、無欠陥ＭｏＳｉ積層マスク、反射ミラーの低収差化等が挙げられ、克服すべき問題が山積している。
【０００５】
３２ｎｍノードのもう一つの候補の高屈折率液浸リソグラフィーは、高屈折率レンズ候補であるＬＵＡＧの透過率が低いことと、液体の屈折率が目標の１．８に届かなかったことによって開発が中止された。
【０００６】
ここで最近注目を浴びているのは、１回目の露光と現像でパターンを形成し、２回目の露光で１回目のパターンの丁度間にパターンを形成するダブルパターニングプロセスである。ダブルパターニングの方法としては多くのプロセスが提案されている。例えば、１回目の露光と現像でラインとスペースが１：３の間隔のレジストパターンを形成し、ドライエッチングで下層のハードマスクを加工し、その上にハードマスクをもう１層敷いて１回目の露光のスペース部分にレジスト膜の露光と現像でラインパターンを形成してハードマスクをドライエッチングで加工し、初めのパターンのピッチの半分のラインアンドスペースパターンを形成する方法である。また、１回目の露光と現像でスペースとラインが１：３の間隔のレジストパターンを形成し、下層のハードマスクをドライエッチングで加工し、その上にレジスト膜を塗布してハードマスクが残っている部分に２回目のスペースパターンを露光し、ハードマスクをドライエッチングで加工する。いずれも２回のドライエッチングでハードマスクを加工する。
【０００７】
ラインパターンに比べてホールパターンは微細化が困難である。従来法で細かなホールを形成するために、ポジ型レジスト膜にホールパターンマスクを組み合わせてアンダー露光で形成しようとすると、露光マージンが極めて狭くなってしまう。そこで、大きなサイズのホールを形成し、サーマルフローやＲＥＬＡＣＳTM法等で現像後のホールをシュリンクする方法が提案されている。しかしながら、現像後のパターンサイズとシュリンク後のサイズの差が大きく、シュリンク量が大きいほど制御精度が低下する問題がある。また、ホールシュリンク法ではホールのサイズは縮小可能であるがピッチを狭くすることはできない。
【０００８】
ポジ型レジスト膜を用いてダイポール照明によりＸ方向のラインパターンを形成し、レジストパターンを硬化させ、その上にもう一度レジスト組成物を塗布し、ダイポール照明でＹ方向のラインパターンを露光し、格子状ラインパターンの隙間よりホールパターンを形成する方法（非特許文献１：Ｐｒｏｃ．  ＳＰＩＥ  Ｖｏｌ．  ５３７７，  ｐ．２５５  （２００４））が提案されている。高コントラストなダイポール照明によるＸ、Ｙラインを組み合わせることによって広いマージンでホールパターンを形成できるが、上下に組み合わされたラインパターンを寸法精度高くエッチングすることは難しい。Ｘ方向ラインのレベンソン型位相シフトマスクとＹ方向ラインのレベンソン型位相シフトマスクを組み合わせてネガ型レジスト膜を露光してホールパターンを形成する方法が提案されている（非特許文献２：ＩＥＥＥ  ＩＥＤＭ  Ｔｅｃｈ．  Ｄｉｇｅｓｔ  ６１  （１９９６））。但し、架橋型ネガ型レジスト膜においては、超微細ホールの限界解像度がブリッジマージンで決まるために、解像力がポジ型レジスト膜に比べて低い欠点がある。
【０００９】
Ｘ方向のラインとＹ方向のラインの２回露光を組み合わせて露光し、これを画像反転によってネガパターンにすることによって形成されるホールパターンは、高コントラストなラインパターンの光を用いることによって形成が可能であるために、従来の方法よりもより狭ピッチでかつ微細なホールを開口できる。
【００１０】
非特許文献３（Ｐｒｏｃ．  ＳＰＩＥ  Ｖｏｌ．  ７２７４，  ｐ．７２７４０Ｎ  （２００９））では、以下３つの方法による画像反転によるホールパターンの作製が報告されている。
【００１１】
即ち、ポジ型レジスト組成物のＸ、Ｙラインのダブルダイポールの２回露光によりドットパターンを作製し、この上にＬＰＣＶＤでＳｉＯ2膜を形成し、Ｏ2−ＲＩＥでドットをホールに反転させる方法、加熱によってアルカリ可溶で溶剤不溶になる特性のレジスト組成物を用いて同じ方法でドットパターンを形成し、この上にフェノール系のオーバーコート膜を塗布してアルカリ現像によって画像反転させてホールパターンを形成する方法、ポジ型レジスト組成物を用いてダブルダイポール露光をし、有機溶剤現像による画像反転によってホールを形成する方法である。
【００１２】
ここで、有機溶剤現像によるネガパターンの作製は古くから用いられている手法である。環化ゴム系のレジスト組成物はキシレン等のアルケンを現像液として用いており、ポリ−ｔｅｒｔ−ブトキシカルボニルオキシスチレンベースの初期の化学増幅型レジスト組成物はアニソールを現像液としてネガパターンを得ていた。
【００１３】
近年、有機溶剤現像が再び脚光を浴びている。ポジティブトーンでは達成できない非常に微細なホールパターンをネガティブトーンの露光で解像するために、解像性の高いポジ型レジスト組成物を用いた有機溶剤現像でネガパターンを形成するのである。更に、アルカリ現像と有機溶剤現像の２回の現像を組み合わせることにより、２倍の解像力を得る検討も進められている。
【００１４】
有機溶剤によるネガティブトーン現像用のＡｒＦレジスト組成物としては、従来型のポジ型ＡｒＦレジスト組成物を用いることができ、特許文献１〜６（特開２００８−２８１９７４号公報、特開２００８−２８１９７５号公報、特開２００８−２８１９８０号公報、特開２００９−５３６５７号公報、特開２００９−２５７０７号公報、特開２００９−２５７２３号公報）にパターン形成方法が示されている。
【００１５】
上記特許文献において、ヒドロキシアダマンタンメタクリレートやノルボルナンラクトンメタクリレート、あるいはカルボキシル基、スルホ基、フェノール基、チオール基等の酸性基を酸不安定基で置換したメタクリレート等を共重合した高分子化合物をベース樹脂する有機溶剤現像用レジスト組成物及びこれを用いたパターン形成方法が提案されている。
【００１６】
有機溶剤現像プロセスにおいて、レジスト膜上に保護膜を適用するパターン形成方法としては、特許文献７（特開２００８−３０９８７８号公報）に公開されている。
有機溶剤現像プロセスにおいて、レジスト組成物としてスピンコート後のレジスト膜表面に配向して撥水性を向上させる添加剤を用いて、トップコートを用いないパターン形成方法としては、特許文献８（特開２００８−３０９８７９号公報）に示されている。
【先行技術文献】
【特許文献】
【００１７】
【特許文献１】特開２００８−２８１９７４号公報
【特許文献２】特開２００８−２８１９７５号公報
【特許文献３】特開２００８−２８１９８０号公報
【特許文献４】特開２００９−５３６５７号公報
【特許文献５】特開２００９−２５７０７号公報
【特許文献６】特開２００９−２５７２３号公報
【特許文献７】特開２００８−３０９８７８号公報
【特許文献８】特開２００８−３０９８７９号公報
【特許文献９】特表２００４−５３１７４９号公報
【特許文献１０】特開２００４−２２５２号公報
【特許文献１１】特開２００５−３５２４６６号公報
【特許文献１２】特開２００６−２５７０７８号公報
【非特許文献】
【００１８】
【非特許文献１】Ｐｒｏｃ．  ＳＰＩＥ  Ｖｏｌ．  ５３７７，  ｐ．２５５  （２００４）
【非特許文献２】ＩＥＥＥ  ＩＥＤＭ  Ｔｅｃｈ．  Ｄｉｇｅｓｔ  ６１  （１９９６）
【非特許文献３】Ｐｒｏｃ．  ＳＰＩＥ  Ｖｏｌ．  ７２７４，  ｐ．７２７４０Ｎ  （２００９）
【発明の概要】
【発明が解決しようとする課題】
【００１９】
脱保護反応によって酸性のカルボキシル基等が生成し、アルカリ現像液に溶解するポジ型レジストシステムに比べると、有機溶剤現像の溶解コントラストは低い。アルカリ現像液の場合、未露光部と露光部のアルカリ溶解速度の割合は１，０００倍以上の違いがあるが、有機溶剤現像の場合１０倍程度の違いしかない。前述の特許文献１〜６には、従来型のアルカリ水溶液現像型のレジスト材料が記載されているが、有機溶剤現像における溶解コントラスト差を大きくするための新規な材料開発が望まれている。
【００２０】
ネガティブ現像でホールを形成しようとする場合、ホールの外側は光が当たっており、酸が過剰に発生している。酸がホールの内側に拡散してくるとホールが開口しなくなるため、酸拡散の制御も重要である。
酸拡散性制御のためには光酸発生剤（ＰＡＧ）の構造が決定的に重要であり、発生酸の十分な酸性とバルキネスを兼ね備え、かつ安定な光酸発生剤の開発により、ある程度目的は達成された。
しかしながら、先端リソグラフィーにおいてはパターン寸法が酸の拡散長に近づくため、これまで以上に酸拡散制御性能を高める必要がある。
【００２１】
光照射により発生した酸を捕捉するクエンチャー成分を添加することが更なる酸拡散の抑制に有効であり、クエンチャーとしては一級、二級、三級のアミン類に代表される塩基性の含窒素有機化合物が広く用いられている。しかし、これらの含窒素有機化合物はレジスト膜内での偏在やレジスト膜表層からの揮発（ケミカルフレア）によるダーク（遮光部が広いエリア）・ブライト（露光部が広いエリア）寸法差を引き起こし、また、表面難溶化等の形状不良の原因となる。
【００２２】
その他のクエンチャーの例としてオニウム塩型のクエンチャーを挙げることができる。例えば、特許第３９１２７６７号公報には、α位がフッ素で置換されたアルカンスルホン酸を発生する化合物とフッ素化されていないアルカンスルホン酸オニウム塩を併用することにより疎密依存性、特にラインアンドスペースの疎密依存性の小さいレジスト材料が提案されている。この効果の詳細については記載がないが、露光により生じたフッ素含有スルホン酸がフッ素化されていないアルカンスルホン酸オニウム塩と反応することにより、フッ素化されてないアルカンスルホン酸とフッ素含有スルホン酸オニウムに塩交換され、強酸（フッ素含有スルホン酸）が弱酸（フッ素化されていないアルカンスルホン酸）に置き換わることに依存すると推定される。即ち、フッ素化されていないアルカンスルホン酸のオニウム塩は露光により発生した強酸に対してクエンチャー（酸失活剤）として機能すると考えられる。同様の提案は特開２００９−２４４８５９号公報にも記載されている。また、特開２００９−２４４８５９号公報においては特定の構造のアルカンスルホン酸オニウム塩が提案されており、パターン形状等が優れていることが報告されている。
また、これら弱酸オニウム塩クエンチャーは一般に不揮発性であるため、上記ケミカルフレアの懸念が無く、パターンの矩形性を良好にする効果が期待できる。また本発明で用いられるヒドロキシ基をアセタール保護基で保護した繰り返し単位を含む樹脂と併用することで、良好なナノエッジラフネスを維持しながら矩形性が改善でき、相補的にリソグラフィー性能を向上させることができる。
【００２３】
本発明は上記事情に鑑みなされたもので、有機溶剤現像において溶解コントラストが大きく、かつナノエッジラフネス及びパターン矩形性を良好にするレジスト組成物及びホールパターンを形成するための格子状のパターンが配置されたマスクを用いてポジネガ反転によってホールパターンを形成するパターン形成方法を提供することを目的とするものである。
【課題を解決するための手段】
【００２４】
本発明者らは上記目的を達成するため、鋭意検討を重ねた結果、酸不安定基で置換されたヒドロキシ基を有する繰り返し単位を有するポリマーと、高エネルギー線によってスルホン酸を発生する化合物、イミド酸を発生する化合物又はメチド酸を発生する化合物を少なくとも１種含み、更にカルボン酸を発生する化合物を含むレジスト膜を用い、有機溶剤現像における溶解コントラスト向上と、ポジネガ反転によって得られたホールパターンのナノエッジラフネスが低減することを見出した。
【００２５】
従って、本発明は、下記のレジスト組成物及びパターン形成法を提供する。
〔１〕
（Ａ）下記一般式（１）で示される酸不安定基で置換されたヒドロキシ基を有する繰り返し単位（ａ）を有する高分子化合物と、
（Ｂ）下記一般式（２）で示されるスルホン酸を発生するオニウム塩型光酸発生剤、下記一般式（３）で示されるイミド酸を発生するオニウム塩型光酸発生剤又は下記一般式（４）で示されるメチド酸を発生するオニウム塩型光酸発生剤の少なくとも１種とを含有し、更に（Ｃ）下記Ｓａｌｔ−２〜６のいずれかで示されるカルボン酸を発生するオニウム塩型光酸発生剤を含有するレジスト組成物であって、（Ｂ）のオニウム塩のカチオンが、下記一般式（６）で示されるスルホニウムカチオン又は下記一般式（７）で示されるヨードニウムカチオンであることを特徴とするレジスト組成物。
【化１】
0005741521.tif 000002
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化２】
0005741521.tif 000003
（式中、Ｒ200は直鎖状、分岐状もしくは環状の炭素数１〜２８のアルキル基、炭素数６〜２８のアリール基、又は炭素数７〜２８のアラルキル基を示し、これらの基に含まれるメチレン基の一部が、エーテル基、エステル基、カルボニル基、アミド基、カーボネート基又はカルバメート基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。Ｒ210、Ｒ211はそれぞれ置換基を有してもよい炭素数１〜８の直鎖状又は分岐状のフルオロアルキル基、又は、Ｒ210、Ｒ211が互いに結合して環を形成し、この場合Ｒ210、Ｒ211はそれぞれ炭素数１〜８のフルオロアルキレン基を示す。Ｒ220、Ｒ221、Ｒ222はそれぞれ置換基を有してもよい炭素数１〜８の直鎖状又は分岐状のフルオロアルキル基、又は、Ｒ220、Ｒ221が互いに結合して環を形成し、この場合Ｒ220、Ｒ221はそれぞれ炭素数１〜８のフルオロアルキレン基を示す。）
【化３】
0005741521.tif 000004
【化４】
0005741521.tif 000005
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
〔２〕
（Ａ）下記一般式（１）で示される酸不安定基で置換されたヒドロキシ基を有する繰り返し単位（ａ）を有する高分子化合物と、
（Ｂ）下記一般式（９）、（１１）又は（１２）で示されるスルホン酸を発生するオニウム塩型光酸発生剤の少なくとも１種とを含有し、更に（Ｃ）下記一般式（５）で示されるカルボン酸を発生するオニウム塩型光酸発生剤を含有するレジスト組成物であって、（Ｂ）及び（Ｃ）のオニウム塩のカチオンが、下記一般式（６）で示されるスルホニウムカチオン又は下記一般式（７）で示されるヨードニウムカチオンであることを特徴とするレジスト組成物。
【化５】
0005741521.tif 000006
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化６】
0005741521.tif 000007
（式中、Ｒ202は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ202はパーフルオロアルキル基ではない。Ｒ204は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ204はパーフルオロアルキル基ではない。Ｒ205は置換もしくは非置換の炭素数１〜２０の直鎖状、分岐状又は環状のアルキル基、又は置換もしくは非置換の炭素数６〜１４のアリール基を示す。但し、Ｒ205はパーフルオロアルキル基ではない。ｎは１〜３の整数を示す。）
【化７】
0005741521.tif 000008
（式中、Ｒ300は直鎖状、分岐状もしくは環状の炭素数１〜２５のアルキル基、炭素数２〜２５のアルケニル基、炭素数６〜２５のアリール基、又は炭素数７〜２５のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。）
【化８】
0005741521.tif 000009
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
〔３〕
（Ａ）下記一般式（１）で示される酸不安定基で置換されたヒドロキシ基を有する繰り返し単位（ａ）を有し、かつ下記一般式（ｄ１）〜（ｄ３）で示されるスルホニウム塩である繰り返し単位から選ばれる１種以上の繰り返し単位を含有する高分子化合物を含有し、更に（Ｃ）下記一般式（５）で示されるカルボン酸を発生するオニウム塩型光酸発生剤を含有するレジスト組成物であって、（Ｃ）のオニウム塩のカチオンが、下記一般式（６）で示されるスルホニウムカチオン又は下記一般式（７）で示されるヨードニウムカチオンであることを特徴とするレジスト組成物。
【化９】
0005741521.tif 000010
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【化１０】
0005741521.tif 000011
（式中、Ｒ20、Ｒ24及びＲ28は水素原子又はメチル基を示す。Ｒ21は単結合、フェニレン基、−Ｏ−Ｒ33−、又は−Ｃ（＝Ｏ）−Ｙ−Ｒ33−を示す。Ｙは酸素原子又はＮＨを示す。Ｒ33は炭素数１〜６の直鎖状、分岐状又は環状のアルキレン基、アルケニレン基又はフェニレン基を示し、カルボニル基（−ＣＯ−）、エステル基（−ＣＯＯ−）、エーテル基（−Ｏ−）又はヒドロキシ基を含んでいてもよい。Ｒ22、Ｒ23、Ｒ25、Ｒ26、Ｒ27、Ｒ29、Ｒ30及びＲ31はそれぞれ独立に炭素数１〜１２の直鎖状、分岐状又は環状のアルキル基を示し、カルボニル基、エステル基又はエーテル基を含んでいてもよく、又は炭素数６〜１２のアリール基、炭素数７〜２０のアラルキル基又はチオフェニル基を示す。Ｚ0は単結合、メチレン基、エチレン基、フェニレン基、フッ素化されたフェニレン基、−Ｏ−Ｒ32−、又は−Ｃ（＝Ｏ）−Ｚ1−Ｒ32−を示す。Ｚ1は酸素原子又はＮＨを示す。Ｒ32は炭素数１〜６の直鎖状、分岐状又は環状のアルキレン基、アルケニレン基又はフェニレン基を示し、カルボニル基、エステル基、エーテル基又はヒドロキシ基を含んでいてもよい。Ｍ-は非求核性対向イオンを示す。ｄ１、ｄ２及びｄ３は、それぞれ０≦ｄ１≦０．３、０≦ｄ２≦０．３、０≦ｄ３≦０．３を満たす数であり、０＜ｄ１＋ｄ２＋ｄ３≦０．３である。）
【化１１】
0005741521.tif 000012
（式中、Ｒ300は直鎖状、分岐状もしくは環状の炭素数１〜２５のアルキル基、炭素数２〜２５のアルケニル基、炭素数６〜２５のアリール基、又は炭素数７〜２５のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。）
【化１２】
0005741521.tif 000013
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
〔４〕
光酸発生剤（Ｂ）が下記一般式（８）又は（１０）で示されるスルホン酸を発生することを特徴とする〔１〕に記載のレジスト組成物。
【化１０７】
0005741521.tif 000014
（式中、Ｒ201は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。但し、Ｒ201はパーフルオロアルキル基ではない。Ｒ203は置換もしくは非置換の炭素数１〜２０の直鎖状、分岐状又は環状のアルキル基、又は置換もしくは非置換の炭素数６〜１４のアリール基を示す。但し、Ｒ203はパーフルオロアルキル基ではない。）
〔５〕
酸不安定基で置換されたヒドロキシ基を有する繰り返し単位を有する高分子化合物（Ａ）が、下記一般式（１−１）又は（１−２）で示されるアセタール保護基で保護されたヒドロキシ基を有する繰り返し単位（ａ１）又は（ａ２）を含有することを特徴とする〔１〕〜〔４〕のいずれかに記載のレジスト組成物。
【化１０８】
0005741521.tif 000015
（式中、Ｒ1は水素原子又はメチル基を示す。Ｒ3及びＲ4はそれぞれ独立に水素原子、又は炭素数１〜１０の直鎖状、分岐状もしくは環状の１価炭化水素基を示す。Ｒ5はヘテロ原子を含んでもよい直鎖状、分岐状又は環状の炭素数１〜１６の１価炭化水素基を示す。ａ１、ａ２は０＜ａ１≦１．０、０＜ａ２≦１．０、０＜ａ１＋ａ２≦１．０を満たす数である。ｎは１〜３の整数を示す。）
〔６〕
（Ａ）成分の高分子化合物が、更に下記一般式（１４）で示されるカルボキシル基が酸不安定基で置換された繰り返し単位（ｂ）、及び／又はヒドロキシ基、シアノ基、カルボニル基、エステル基、エーテル基、ラクトン環、カルボキシル基、カルボン酸無水物基から選ばれる密着性基を有する繰り返し単位（ｃ）を含有することを特徴とする〔１〕〜〔５〕のいずれかに記載のレジスト組成物。
【化１０９】
0005741521.tif 000016
（式中、Ｒ6は水素原子又はメチル基を示す。Ｒ7は酸不安定基を示す。Ｙは単結合又は−Ｃ（＝Ｏ）−Ｏ−Ｒ8−であり、Ｒ8は炭素数１〜１０の直鎖状、分岐状又は環状のアルキレン基で、エーテル基又はエステル基を有していてもよく、又はナフチレン基である。ｂは０＜ｂ＜１．０の範囲である。）
〔７〕
基板上に〔１〕〜〔６〕のいずれかに記載のレジスト組成物を用いてレジスト膜を形成し、高エネルギー線でレジスト膜を露光し、加熱処理後に有機溶剤からなる現像液を用いて未露光部を溶解させ、露光部が溶解しないネガ型パターンを得ることを特徴とするレジストパターン形成方法。
〔８〕
現像液が、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上であることを特徴とする〔７〕に記載のパターン形成方法。
〔９〕
高エネルギー線による露光が、波長１９３ｎｍのＡｒＦエキシマレーザーによる液浸リソグラフィー、波長１３．５ｎｍのＥＵＶリソグラフィー、又は電子線リソグラフィーであることを特徴とする〔７〕又は〔８〕に記載のレジスト組成物及びパターン形成方法。
〔１０〕
波長１９３ｎｍのＡｒＦエキシマレーザーによる液浸リソグラフィーにおいて、ドットのパターンが配置されたハーフトーン位相シフトマスクを用い、ドット部分に現像後のホールパターンを形成することを特徴とする〔８〕又は〔９〕に記載のパターン形成方法。
〔１１〕
ハーフトーン位相シフトマスクを用い、交差する２つのラインの２回の露光を行い、ラインの交点に現像後のホールパターンを形成することを特徴とする〔８〕又は〔９〕に記載のパターン形成方法。
〔１２〕
ハーフトーン位相シフトマスクを用いて、格子状のシフター格子の交点に現像後のホールパターンを形成することを特徴とする〔８〕又は〔９〕に記載のパターン形成方法。
〔１３〕
ハーフトーン位相シフトマスクが透過率３〜１５％のハーフトーン位相シフトマスクであることを特徴とする〔１０〕、〔１１〕又は〔１２〕に記載のパターン形成方法。
〔１４〕
ハーフピッチ以下のライン幅による格子状の第１のシフターと、第１のシフター上に第１のシフターの線幅よりもウエハー上の寸法で２〜３０ｎｍ太い第２のシフターが配列された位相シフトマスクを用いて、太いシフターが配列されたところだけにホールパターンを形成することを特徴とする〔１２〕又は〔１３〕に記載のパターン形成方法。
〔１５〕
ハーフピッチ以下のライン幅による格子状の第１のシフターと、第１のシフター上に第１のシフターの線幅よりもウエハー上の寸法で２〜１００ｎｍ太いドットパターンの第２のシフターが配列された位相シフトマスクを用いて、太いシフターが配列されたところだけにホールパターンを形成することを特徴とする〔１０〕〜〔１３〕のいずれかに記載のパターン形成方法。
〔１６〕
基板上に〔１〕〜〔６〕のいずれかに記載のレジスト組成物を用いてレジスト膜を形成し、更に保護膜を形成して高エネルギー線でレジスト膜を露光し、加熱処理後に有機溶剤からなる現像液を用いて保護膜と未露光部を溶解させ、露光部が溶解しないネガ型パターンを得ることを特徴とするレジストパターン形成方法。
〔１７〕
保護膜形成用組成物として、１，１，１，３，３，３−ヘキサフルオロ−２−プロパノール残基を有する繰り返し単位を含む高分子化合物及びアミン化合物又はアミン塩を、あるいは１，１，１，３，３，３−ヘキサフルオロ−２−プロパノール残基を有する繰り返し単位に更にアミノ基又はアミン塩を有する繰り返し単位を共重合した高分子化合物を、炭素数４以上のアルコール系溶剤、炭素数８〜１２のエーテル系溶剤又はこれらの混合溶剤に溶解させた組成物を用いることを特徴とする〔１６〕記載のパターン形成方法。
【発明の効果】
【００２６】
本発明の酸不安定基で置換されたヒドロキシ基を有する繰り返し単位を有するポリマーと、高エネルギー線によってスルホン酸を発生する化合物、イミド酸を発生する化合物又はメチド酸を発生する化合物を少なくとも１種含み、更にカルボン酸を発生する化合物を含むレジスト膜は、有機溶剤による現像におけるポジネガ反転の画像形成において、未露光部分の溶解性が高く、露光部分の溶解性が低く、溶解コントラストが高い特徴と、ナノエッジラフネスを低減する特徴を有し、このことにより微細なホールパターンを寸法制御よくかつ高感度で形成することを可能とする。
【図面の簡単な説明】
【００２７】
【図１】本発明のレジストパターン形成方法を示す説明図であり、（Ａ）は基板上にレジスト膜を形成した状態の断面図、（Ｂ）はレジスト膜を露光した状態の断面図、（Ｃ）は有機溶剤で現像した状態の断面図である。
【図２】波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＸ方向ラインの光学像を示す。
【図３】同Ｙ方向ラインの光学像を示す。
【図４】図３のＹ方向ラインと図２のＸ方向ラインの光学像を重ねたコントラストイメージを示す。
【図５】格子状のパターンが配されたマスクを示す。
【図６】ＮＡ１．３レンズ、クロスポール照明、６％ハーフトーン位相シフトマスク、Ａｚｉｍｕｔｈａｌｌｙ偏光照明でのピッチ９０ｎｍ、幅３０ｎｍの格子状ラインパターンの光学像である。
【図７】ＮＡ１．３レンズ、クロスポール照明、６％ハーフトーン位相シフトマスク、Ａｚｉｍｕｔｈａｌｌｙ偏光照明でのピッチ９０ｎｍ、一辺の幅が６０ｎｍの正四角形のドットパターンが配置されたマスクである。
【図８】同マスクにおける光学像コントラストである。
【図９】ピッチ９０ｎｍで、２０ｎｍラインの格子状パターン上に、ドットを形成したい部分に十字の太い交差ラインを配置したマスクを示す。
【図１０】図９のマスクにおける光学像のコントラストイメージを示す。
【図１１】ピッチ９０ｎｍで、１５ｎｍラインの格子状パターン上に、ドットを形成したい部分に太いドットを配置したマスクを示す。
【図１２】図１１のマスクにおける光学像のコントラストイメージを示す。
【図１３】格子状パターンが配列されていないマスクを示す。
【図１４】図１３のマスクにおける光学像のコントラストイメージを示す。
【図１５】実施例１−１における露光量と膜厚との関係を示すグラフである。
【図１６】比較例１−１における露光量と膜厚との関係を示すグラフである。
【図１７】比較例１−２における露光量と膜厚との関係を示すグラフである。
【図１８】ＡｒＦ露光パターニング評価（２）で用いた格子状マスクを示す。
【図１９】ＡｒＦ露光パターニング評価（３）で用いた格子状の上にドットが配置されたパターンのマスクを示す。
【図２０】ＡｒＦ露光パターニング評価（４）で用いた格子状の上に太い格子が配置されたパターンのマスクを示す。
【発明を実施するための形態】
【００２８】
本発明のレジスト組成物は、酸不安定基で置換されたヒドロキシ基を有する繰り返し単位として下記一般式（１）で示される繰り返し単位（ａ）を有する高分子化合物（Ａ）を含有する。
【化１３】
0005741521.tif 000017
（式中、Ｒ1は水素原子又はメチル基を示す。Ｒ2は炭素数１〜１６の直鎖状、分岐状又は環状の２〜５価の脂肪族炭化水素基であり、エーテル基又はエステル基を有していてもよい。Ｒ0は酸不安定基を示す。０＜ａ≦１．０を満たす数である。ｍは１〜４の整数を示す。）
【００２９】
高分子化合物（Ａ）のより好ましい形態は、酸の作用により分解するアセタール保護基で保護されたヒドロキシ基を有する繰り返し単位として、下記一般式（１−１）で示される繰り返し単位（ａ１）又は下記一般式（１−２）で示される繰り返し単位（ａ２）の少なくとも１種を有する。
【化１４】
0005741521.tif 000018
（式中、Ｒ1は水素原子又はメチル基を示す。Ｒ3及びＲ4はそれぞれ独立に水素原子、又は炭素数１〜１０の直鎖状、分岐状もしくは環状の１価炭化水素基を示す。Ｒ5はヘテロ原子を含んでもよい直鎖状、分岐状又は環状の炭素数１〜１６の１価炭化水素基を示す。ａ１、ａ２は０＜ａ１≦１．０、０＜ａ２≦１．０、０＜ａ１＋ａ２≦１．０を満たす数である。ｎは１〜３の整数を示す。）
【００３０】
Ｒ3、Ｒ4の炭素数１〜１０の直鎖状、分岐状又は環状の１価炭化水素基として、具体的には、メチル基、エチル基、ｎ−プロピル基、イソプロピル基、ｎ−ブチル基、イソブチル基、ｔｅｒｔ−ブチル基、ｔｅｒｔ−アミル基、ｎ−ペンチル基、ｎ−ヘキシル基、２−エチルヘキシル基、ｎ−オクチル基、シクロプロピル基、シクロペンチル基、シクロペンチルメチル基、シクロヘキシルエチル基等のアルキル基等を例示できる。
【００３１】
Ｒ5の炭素数１〜１６の直鎖状、分岐状又は環状の１価炭化水素基として、具体的には、メチル基、エチル基、ｎ−プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−オクチル基、ｎ−ノニル基、ｎ−デシル基、シクロペンチル基、シクロヘキシル基、２−エチルヘキシル基、シクロペンチルメチル基、シクロペンチルエチル基、シクロペンチルブチル基、シクロヘキシルメチル基、シクロヘキシルエチル基、シクロヘキシルブチル基、ノルボルニル基、オキサノルボルニル基、トリシクロ［５．２．１．０2,6］デカニル基、アダマンチル基等のアルキル基等を例示できる。
また、Ｒ5が含んでもよいヘテロ原子としては、酸素原子、窒素原子、硫黄原子、フッ素原子等が挙げられる。
【００３２】
ｎは１〜３の整数を示すが、ｎは１又は２であることが好ましく、２であることがより好ましい。ｎが３の場合は、当該化合物自体が高分子量化し、蒸留での精製が困難となる場合がある。
【００３３】
上記式（１−１）で示される繰り返し単位（ａ１）として、具体的には下記のものを例示できるが、これらに限定されない。なお、下記式中Ｒ1は上記と同じである。また、Ｍｅはメチル基を示す。
【００３４】
【化１５】
0005741521.tif 000019
【００３５】
【化１６】
0005741521.tif 000020
【００３６】
【化１７】
0005741521.tif 000021
【００３７】
【化１８】
0005741521.tif 000022
【００３８】
【化１９】
0005741521.tif 000023
【００３９】
【化２０】
0005741521.tif 000024
【００４０】
【化２１】
0005741521.tif 000025
【００４１】
上記式（１−２）で示される繰り返し単位（ａ２）として、具体的には下記のものを例示できるが、これらに限定されない。なお、下記式中Ｒ1は上記と同じである。また、Ｍｅはメチル基を示す。
【００４２】
【化２２】
0005741521.tif 000026
【００４３】
【化２３】
0005741521.tif 000027
【００４４】
【化２４】
0005741521.tif 000028
【００４５】
高分子化合物（Ａ）は、上記一般式（１−１）、（１−２）で示される繰り返し単位（ａ１）、（ａ２）に加えて、下記に示す酸不安定基で置換されたヒドロキシ基を有する繰り返し単位（ａ３）も含有することができる。繰り返し単位（ａ３）は単独で用いてもよいし、繰り返し単位（ａ１）、（ａ２）の少なくとも１種と共重合することもできる。
繰り返し単位（ａ３）を配合する場合の含有率は０＜ａ３＜１．０であるが、好ましくはａ１＋ａ２の５０モル％以下、特に２０モル％以下が好ましい。
なお、下記式中Ｒ1は上記と同じである。また、Ｍｅはメチル基を示す。
【００４６】
【化２５】
0005741521.tif 000029
【００４７】
【化２６】
0005741521.tif 000030
【００４８】
高分子化合物（Ａ）は、上記式（１）で示される繰り返し単位（ａ）に加えて、下記一般式（１４）で示されるカルボキシル基が酸不安定基で置換された繰り返し単位（ｂ）も含有することができる。
【化２７】
0005741521.tif 000031
（式中、Ｒ6は水素原子又はメチル基を示す。Ｒ7は酸不安定基を示す。Ｙは単結合又は−Ｃ（＝Ｏ）−Ｏ−Ｒ8−であり、Ｒ8は炭素数１〜１０の直鎖状、分岐状又は環状のアルキレン基で、エーテル基又はエステル基を有していてもよく、又はナフチレン基である。ｂは０≦ｂ＜１．０の範囲である。）
【００４９】
ここで、繰り返し単位（ｂ）を得るためのモノマーＭｂは、下記式で示される。
【化２８】
0005741521.tif 000032
（式中、Ｒ6、Ｒ7、Ｙは上記の通りである。）
モノマーＭｂのＹを変えた構造は、具体的には下記に例示することができる。なお、下記式中、Ｒ6、Ｒ7は前述の通りである。
【００５０】
【化２９】
0005741521.tif 000033
【００５１】
一般式（１）中のＲ0及び一般式（１４）中のＲ7で示される酸不安定基は種々選定されるが、特に下記式（ＡＬ−１０）示されるアセタール基、下記式（ＡＬ−１１）で示される三級アルキル基、炭素数４〜２０で示されるオキソアルキル基等が挙げられる。
【化３０】
0005741521.tif 000034
【００５２】
式（ＡＬ−１０）において、Ｒ53は炭素数１〜４０、特に１〜２０の直鎖状、分岐状又は環状のアルキル基等の１価炭化水素基であり、酸素、硫黄、窒素、フッ素等のヘテロ原子を含んでもよい。Ｒ51、Ｒ52は水素原子、又は炭素数１〜２０の直鎖状、分岐状又は環状のアルキル基等の１価炭化水素基であり、酸素、硫黄、窒素、フッ素等のヘテロ原子を含んでもよい。Ｒ51とＲ52、Ｒ51とＲ53、又はＲ52とＲ53はそれぞれ結合してこれらが結合する炭素原子又は炭素原子と酸素原子と共に炭素数３〜２０、好ましくは４〜１６の環、特に脂環を形成してもよい。
Ｒ54、Ｒ55、Ｒ56はそれぞれ炭素数１〜２０の直鎖状、分岐状又は環状のアルキル基等の１価炭化水素基であり、酸素、硫黄、窒素、フッ素等のヘテロ原子を含んでもよい。あるいはＲ54とＲ55、Ｒ54とＲ56、又はＲ55とＲ56はそれぞれ結合してこれらが結合する炭素原子と共に炭素数３〜２０、好ましくは４〜１６の環、特に脂環を形成してもよい。
【００５３】
前記式（ＡＬ−１０）で示されるアセタール基を（ＡＬ−１０）−１〜（ＡＬ−１０）−３４に例示する。
【化３１】
0005741521.tif 000035
【００５４】
【化３２】
0005741521.tif 000036
【００５５】
また、酸不安定基として、下記一般式（ＡＬ−１０ａ）あるいは（ＡＬ−１０ｂ）で示される基が挙げられ、該酸不安定基によってベース樹脂が分子間あるいは分子内架橋されていてもよい。
【化３３】
0005741521.tif 000037
【００５６】
上記式中、Ｒ61、Ｒ62は水素原子、又は炭素数１〜８の直鎖状、分岐状又は環状のアルキル基を示す。又は、Ｒ61とＲ62は互いに結合してこれらが結合する炭素原子と共に環を形成してもよく、環を形成する場合にはＲ61、Ｒ62は炭素数１〜８の直鎖状又は分岐状のアルキレン基を示す。Ｒ63は炭素数１〜１０の直鎖状、分岐状又は環状のアルキレン基、ｂ５、ｄ５は０又は１〜１０の整数、好ましくは０又は１〜５の整数、ｃ５は１〜７の整数である。Ａは、（ｃ５＋１）価の炭素数１〜５０の脂肪族もしくは脂環式飽和炭化水素基、芳香族炭化水素基又はヘテロ環基を示し、これらの基は酸素、硫黄、窒素等のヘテロ原子を介在してもよく、又はその炭素原子に結合する水素原子の一部が水酸基、カルボキシル基、カルボニル基又はフッ素原子によって置換されていてもよい。Ｂは−ＣＯ−Ｏ−、−ＮＨＣＯ−Ｏ−又は−ＮＨＣＯＮＨ−を示す。
【００５７】
この場合、好ましくはＡは２〜４価の炭素数１〜２０の直鎖状、分岐状又は環状のアルキレン基、アルカントリイル基、アルカンテトライル基、又は炭素数６〜３０のアリーレン基であり、これらの基は酸素、硫黄、窒素等のヘテロ原子を介在していてもよく、またその炭素原子に結合する水素原子の一部が水酸基、カルボキシル基、アシル基又はハロゲン原子によって置換されていてもよい。また、ｃ５は好ましくは１〜３の整数である。
【００５８】
一般式（ＡＬ−１０ａ）、（ＡＬ−１０ｂ）で示される架橋型アセタール基は、具体的には下記式（ＡＬ−１０）−３５〜（ＡＬ−１０）−４２のものが挙げられる。
【化３４】
0005741521.tif 000038
【００５９】
次に、前記式（ＡＬ−１１）で示される三級アルキル基としては、ｔｅｒｔ−ブチル基、トリエチルカルビル基、１−エチルノルボニル基、１−メチルシクロヘキシル基、１−エチルシクロペンチル基、ｔｅｒｔ−アミル基等、あるいは下記一般式（ＡＬ−１１）−１〜（ＡＬ−１１）−１６で示される基を挙げることができる。
【化３５】
0005741521.tif 000039
【００６０】
上記式中、Ｒ64は同一又は異種の炭素数１〜８の直鎖状、分岐状又は環状のアルキル基、炭素数６〜２０のアリール基、又は炭素数７〜２０のアラルキル基を示す。Ｒ65、Ｒ67は水素原子、又は炭素数１〜２０の直鎖状、分岐状又は環状のアルキル基を示す。Ｒ66は炭素数６〜２０のアリール基、又は炭素数７〜２０のアラルキル基を示す。２つのＲ64は結合してこれらが結合する炭素原子と共に脂環を形成してもよい。
【００６１】
更に、酸不安定基として、下記一般式（ＡＬ−１１）−１７、（ＡＬ−１１）−１８に示す基が挙げられ、２価以上のアルキレン基、又はアリーレン基であるＲ68を含む該酸不安定基によってベース樹脂が分子内あるいは分子間架橋されていてもよい。式（ＡＬ−１１）−１７、（ＡＬ−１１）−１８のＲ64は前述と同様、Ｒ68は単結合、炭素数１〜２０の直鎖状、分岐状又は環状のアルキレン基、又はアリーレン基を示し、酸素原子や硫黄原子、窒素原子等のヘテロ原子を含んでいてもよい。ｂ６は０又は１〜３の整数である。
【化３６】
0005741521.tif 000040
【００６２】
なお、上述したＲ64、Ｒ65、Ｒ66、Ｒ67は酸素、窒素、硫黄等のヘテロ原子を有していてもよく、具体的には下記式（ＡＬ−１２）−１〜（ＡＬ−１２）−７に示すことができる。
【化３７】
0005741521.tif 000041
【００６３】
特に、上記式（ＡＬ−１１）の酸不安定基としては、下記一般式（ＡＬ−１１）−１９に示されるエキソ体構造を有するものが好ましい。
【化３８】
0005741521.tif 000042
（式中、Ｒ69は炭素数１〜８の直鎖状、分岐状又は環状のアルキル基、又は炭素数６〜２０の置換されていてもよいアリール基を示す。Ｒ70〜Ｒ75及びＲ78、Ｒ79はそれぞれ独立に水素原子又は炭素数１〜１５のヘテロ原子を含んでもよいアルキル基等の１価炭化水素基を示し、Ｒ76、Ｒ77は水素原子又は炭素数１〜１５のヘテロ原子を含んでもよいアルキル基等の１価炭化水素基を示す。Ｒ70とＲ71、Ｒ72とＲ74、Ｒ72とＲ75、Ｒ73とＲ75、Ｒ73とＲ79、Ｒ74とＲ78、Ｒ76とＲ77、又はＲ77とＲ78は互いに結合してこれらが結合する炭素原子と共に環（特に脂環）を形成してもよく、その場合には環の形成に関与するものは炭素数１〜１５のヘテロ原子を含んでもよいアルキレン基等の２価炭化水素基を示す。またＲ70とＲ79、Ｒ76とＲ79、又はＲ72とＲ74は隣接する炭素に結合するもの同士で何も介さずに結合し、二重結合を形成してもよい。また、本式により、鏡像体も表す。）
【００６４】
ここで、式（ＡＬ−１１）−１９に示すエキソ体構造を有する下記繰り返し単位
【化３９】
0005741521.tif 000043
を得るためのエステル体のモノマーとしては、特開２０００−３２７６３３号公報に示されている。具体的には下記に示すものを挙げることができるが、これらに限定されることはない。なお、ＲAは水素原子又はメチル基である。
【００６５】
【化４０】
0005741521.tif 000044
【００６６】
更に、上記式（ＡＬ−１１）の酸不安定基としては、下記一般式（ＡＬ−１１）−２０に示されるフランジイル基、テトラヒドロフランジイル基又はオキサノルボルナンジイル基を有する酸不安定基を挙げることができる。
【化４１】
0005741521.tif 000045
（式中、Ｒ80、Ｒ81はそれぞれ独立に炭素数１〜１０の直鎖状、分岐状又は環状のアルキル基等の１価炭化水素基を示す。Ｒ80、Ｒ81は互いに結合してこれらが結合する炭素原子と共に炭素数３〜２０の脂肪族炭化水素環を形成してもよい。Ｒ82はフランジイル基、テトラヒドロフランジイル基又はオキサノルボルナンジイル基から選ばれる２価の基を示す。Ｒ83は水素原子又はヘテロ原子を含んでもよい炭素数１〜１０の直鎖状、分岐状又は環状のアルキル基等の１価炭化水素基を示す。）
【００６７】
フランジイル基、テトラヒドロフランジイル基又はオキサノルボルナンジイル基を有する酸不安定基で置換された繰り返し単位
【化４２】
0005741521.tif 000046
を得るためのモノマーとしては、下記に例示される。なお、ＲAは上記の通りである。また、下記式中Ｍｅはメチル基、Ａｃはアセチル基を示す。
【００６８】
【化４３】
0005741521.tif 000047
【００６９】
【化４４】
0005741521.tif 000048
【００７０】
一般式（１４）中の繰り返し単位（ｂ）のカルボキシル基が置換された酸不安定基Ｒ7としては、式（ＡＬ−１１）で示される三級エステル基、特には環状構造を有する三級エステル基を好ましく用いることができる。最も好ましい三級エステル基としては、式（ＡＬ−１１）−１〜（ＡＬ−１１）−１６、（ＡＬ−１１）−１９に示される。
【００７１】
高分子化合物（Ａ）は、上記式（１）で示される繰り返し単位（ａ）に加えて、ヒドロキシ基、シアノ基、カルボニル基、エステル基、エーテル基、ラクトン環、カルボキシル基、カルボン酸無水物基から選ばれる密着性基を有する繰り返し単位（ｃ）を含有することが好ましく、特にラクトン環を有する繰り返し単位を含有することが好ましい。
【００７２】
繰り返し単位（ｃ）を得るためのモノマーとしては、具体的に下記に挙げることができる。
【化４５】
0005741521.tif 000049
【００７３】
【化４６】
0005741521.tif 000050
【００７４】
【化４７】
0005741521.tif 000051
【００７５】
【化４８】
0005741521.tif 000052
【００７６】
【化４９】
0005741521.tif 000053
【００７７】
【化５０】
0005741521.tif 000054
【００７８】
【化５１】
0005741521.tif 000055
【００７９】
【化５２】
0005741521.tif 000056
【００８０】
【化５３】
0005741521.tif 000057
【００８１】
【化５４】
0005741521.tif 000058
【００８２】
【化５５】
0005741521.tif 000059
【００８３】
高分子化合物（Ａ）は、更に、下記一般式（ｄ１）〜（ｄ３）で示されるスルホニウム塩である繰り返し単位から選ばれる１種以上の繰り返し単位を含有してもよい。
【化５６】
0005741521.tif 000060
（式中、Ｒ20、Ｒ24及びＲ28は水素原子又はメチル基を示す。Ｒ21は単結合、フェニレン基、−Ｏ−Ｒ33−、又は−Ｃ（＝Ｏ）−Ｙ−Ｒ33−を示す。Ｙは酸素原子又はＮＨを示す。Ｒ33は炭素数１〜６の直鎖状、分岐状又は環状のアルキレン基、アルケニレン基又はフェニレン基を示し、カルボニル基（−ＣＯ−）、エステル基（−ＣＯＯ−）、エーテル基（−Ｏ−）又はヒドロキシ基を含んでいてもよい。Ｒ22、Ｒ23、Ｒ25、Ｒ26、Ｒ27、Ｒ29、Ｒ30及びＲ31はそれぞれ独立に炭素数１〜１２の直鎖状、分岐状又は環状のアルキル基を示し、カルボニル基、エステル基又はエーテル基を含んでいてもよく、又は炭素数６〜１２のアリール基、炭素数７〜２０のアラルキル基又はチオフェニル基を示す。Ｚ0は単結合、メチレン基、エチレン基、フェニレン基、フッ素化されたフェニレン基、−Ｏ−Ｒ32−、又は−Ｃ（＝Ｏ）−Ｚ1−Ｒ32−を示す。Ｚ1は酸素原子又はＮＨを示す。Ｒ32は炭素数１〜６の直鎖状、分岐状又は環状のアルキレン基、アルケニレン基又はフェニレン基を示し、カルボニル基、エステル基、エーテル基又はヒドロキシ基を含んでいてもよい。Ｍ-は非求核性対向イオンを示す。ｄ１、ｄ２及びｄ３は、それぞれ０≦ｄ１≦０．３、０≦ｄ２≦０．３、０≦ｄ３≦０．３を満たす数であり、０≦ｄ１＋ｄ２＋ｄ３≦０．３である。）
【００８４】
高分子化合物（Ａ）において、繰り返し単位（ａ１）＋（ａ２）＋（ａ３）＝（ａ）とすると、高分子化合物（Ａ）における上記繰り返し単位（ａ）、（ｂ）、（ｃ）、（ｄ１）、（ｄ２）及び（ｄ３）の含有率は、
０＜ａ≦１．０、０≦ｂ＜１．０、０≦ｃ＜１．０、０≦ｄ１≦０．３、０≦ｄ２≦０．３、０≦ｄ３≦０．３、但し、０≦ｄ１＋ｄ２＋ｄ３≦０．３、
好ましくは
０＜ａ＜１．０、０≦ｂ＜１．０、０＜ｃ＜１．０、０≦ｄ１＜０．２、０≦ｄ２＜０．２、０≦ｄ３＜０．２、但し、０≦ｄ１＋ｄ２＋ｄ３＜０．２、
より好ましくは
０＜ａ≦０．８、０≦ｂ≦０．８、０＜ｃ≦０．８、０≦ｄ１＜０．１５、０≦ｄ２＜０．１５、０≦ｄ３＜０．１５、但し、０≦ｄ１＋ｄ２＋ｄ３＜０．１５
の範囲である。但し、ａ＋ｂ＋ｃ＋ｄ１＋ｄ２＋ｄ３＝１である。
【００８５】
ここで、例えばａ＋ｂ＝１とは、繰り返し単位（ａ）及び（ｂ）を含む高分子化合物において、繰り返し単位（ａ）及び（ｂ）の合計量が全繰り返し単位の合計量中１００モル％であることを示し、ａ＋ｂ＜１とは、繰り返し単位（ａ）及び（ｂ）の合計量が全繰り返し単位の合計量中１００モル％未満で繰り返し単位（ａ）及び（ｂ）以外に他の繰り返し単位（ｃ）及び／又は（ｄ１）等を有していることを示す。
【００８６】
本発明のパターン形成方法に用いられるレジスト組成物のベース樹脂となる高分子化合物は、溶剤としてテトラヒドロフランを用いたゲルパーミエーションクロマトグラフィー（ＧＰＣ）によるポリスチレン換算重量平均分子量が１，０００〜５００，０００、特に２，０００〜３０，０００であることが好ましい。重量平均分子量が小さすぎると有機溶剤現像時に膜減りを生じ易くなり、大きすぎると有機溶剤への溶解性が低下し、パターン形成後に裾引き現象が生じ易くなる。
【００８７】
更に、本発明のパターン形成方法に用いられるレジスト組成物のベース樹脂となる高分子化合物においては、分子量分布（Ｍｗ／Ｍｎ）が広い場合は低分子量や高分子量のポリマーが存在するために露光後、パターン上に異物が見られたり、パターンの形状が悪化したりするおそれがある。それ故、パターンルールが微細化するに従ってこのような分子量、分子量分布の影響が大きくなり易いことから、微細なパターン寸法に好適に用いられるレジスト組成物を得るには、使用する多成分共重合体の分子量分布は１．０〜２．０、特に１．０〜１．５と狭分散であることが好ましい。
また、組成比率や分子量分布や分子量が異なる２つ以上のポリマーをブレンドしたり、酸不安定基で置換されたヒドロキシ基を含まないポリマーとブレンドすることも可能である。
【００８８】
上記高分子化合物（Ａ）を合成するには、１つの方法としては、繰り返し単位（ａ）、及び必要に応じて繰り返し単位（ｂ）、（ｃ）、（ｄ１）、（ｄ２）及び／又は（ｄ３）を得るための不飽和結合を有するモノマーを有機溶剤中、ラジカル開始剤を加えて加熱重合を行う方法があり、これにより高分子化合物を得ることができる。重合時に使用する有機溶剤としては、トルエン、ベンゼン、テトラヒドロフラン、ジエチルエーテル、ジオキサン等が例示できる。重合開始剤としては、２，２’−アゾビスイソブチロニトリル（ＡＩＢＮ）、２，２’−アゾビス（２，４−ジメチルバレロニトリル）、ジメチル−２，２−アゾビス（２−メチルプロピオネート）、ベンゾイルパーオキシド、ラウロイルパーオキシド等が例示できる。反応温度は、好ましくは５０〜８０℃である。反応時間は、好ましくは２〜１００時間、より好ましくは５〜２０時間である。酸不安定基は、モノマーに導入されたものをそのまま用いてもよいし、重合後保護化又は部分保護化してもよい。
【００８９】
本発明のレジスト組成物は、紫外線、遠紫外線、極端紫外線、電子線、Ｘ線、エキシマレーザー、γ線、又はシンクロトロン放射線等の高エネルギー線に感応し、下記一般式（２）で示されるスルホン酸を発生するオニウム塩型光酸発生剤、下記一般式（３）で示されるイミド酸を発生するオニウム塩型光酸発生剤又は下記一般式（４）で示されるメチド酸を発生するオニウム塩型光酸発生剤の少なくとも１種（Ｂ）を含有する。
【化５７】
0005741521.tif 000061
（式中、Ｒ200は直鎖状、分岐状もしくは環状の炭素数１〜２８のアルキル基、炭素数６〜２８のアリール基、又は炭素数７〜２８のアラルキル基を示し、これらの基に含まれるメチレン基の一部が、エーテル基、エステル基、カルボニル基、アミド基、カーボネート基又はカルバメート基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。Ｒ210、Ｒ211はそれぞれ置換基を有してもよい炭素数１〜８の直鎖状又は分岐状のフルオロアルキル基、又は、Ｒ210、Ｒ211が互いに結合して環を形成し、この場合Ｒ210、Ｒ211はそれぞれ炭素数１〜８のフルオロアルキレン基を示す。Ｒ220、Ｒ221、Ｒ222はそれぞれ置換基を有してもよい炭素数１〜８の直鎖状又は分岐状のフルオロアルキル基、又は、Ｒ220、Ｒ221が互いに結合して環を形成し、この場合Ｒ220、Ｒ221はそれぞれ炭素数１〜８のフルオロアルキレン基を示す。）
【００９０】
具体的なスルホン酸の例としては、トリフルオロメタンスルホン酸、ペンタフルオロエタンスルホン酸、ノナフルオロブタンスルホン酸、ドデカフルオロヘキサンスルホン酸、ヘプタデカフルオロオクタンスルホン酸等のパーフルオロアルキルスルホン酸や、１，１−ジフルオロ−２−ナフチル−エタンスルホン酸、１，１，２，２−テトラフルオロ−２−（ノルボルナン−２−イル）エタンスルホン酸等のアルキルスルホン酸やアラルキルスルホン酸の水素原子の一部がフッ素置換された構造のもの等が挙げられる。
【００９１】
中でも、好ましいスルホン酸を発生するオニウム塩型光酸発生剤は、下記一般式（８）で示される構造のスルホン酸を発生するもの、即ちパーフルオロアルキルスルホン酸ではないスルホン酸である。
【化５８】
0005741521.tif 000062
（式中、Ｒ201は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。但し、Ｒ201はパーフルオロアルキル基ではない。）
【００９２】
パーフルオロアルカンスルホン酸を発生する光酸発生剤は、ＡｒＦ化学増幅型レジスト組成物用途に広く使われているが、中でもパーフルオロオクタンスルホン酸あるいはその誘導体は、その頭文字をとりＰＦＯＳとして知られており、Ｃ−Ｆ結合に由来する安定性（非分解性）や疎水性、親油性に由来する生態濃縮性、蓄積性が問題となっている。このようなＰＦＯＳに関する問題に対して、上記式（８）で示されるフッ素の置換率を下げた部分フッ素置換アルカンスルホン酸は有効である。具体的なスルホン酸の例としては、１，１−ジフルオロ−２−ナフチル−エタンスルホン酸、１，１，２，２−テトラフルオロ−２−（ノルボルナン−２−イル）エタンスルホン酸、１，１，２，２−テトラフルオロ−２−（テトラシクロ［４．４．０．１2,5．１7,10］ドデカ−３−エン−８−イル）エタンスルホン酸等が挙げられる。
【００９３】
部分フッ素置換アルカンスルホン酸を発生する酸発生剤は、既に公開されている例もあり、例えば、特許文献９：特表２００４−５３１７４９号公報には、α，α−ジフルオロアルケンと硫黄化合物によりα，α−ジフルオロアルキルスルホン酸塩を開発し、露光によりこのスルホン酸を発生する光酸発生剤、具体的にはジ（４−ｔｅｒｔ−ブチルフェニル）ヨードニウム１，１−ジフルオロ−１−スルホネート−２−（１−ナフチル）エチレンを含有するレジスト材料や、特許文献１０：特開２００４−２２５２号公報、特許文献１１：特開２００５−３５２４６６号公報、特許文献１２：特開２００６−２５７０７８号公報等にも部分フッ素化アルカンスルホン酸を発生する光酸発生剤を用いたレジスト材料が公開されている。
【００９４】
また、より好ましいスルホン酸を発生するオニウム塩型光酸発生剤は、下記一般式（９）又は（１０）で示されるエステル基を含む構造である。
【化５９】
0005741521.tif 000063
（式中、Ｒ202は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ202はパーフルオロアルキル基ではない。）
【化６０】
0005741521.tif 000064
（式中、Ｒ203は置換もしくは非置換の炭素数１〜２０の直鎖状、分岐状又は環状のアルキル基、又は置換もしくは非置換の炭素数６〜１４のアリール基を示す。但し、Ｒ203はパーフルオロアルキル基ではない。）
【００９５】
ここで、上記式（９）においてＲ202で示されるアルキル基又はアリール基として、具体的には、メチル基、エチル基、ｎ−プロピル基、ｓｅｃ−プロピル基、シクロプロピル基、ｎ−ブチル基、ｓｅｃ−ブチル基、ｉｓｏ−ブチル基、ｔｅｒｔ−ブチル基、ｎ−ペンチル基、シクロペンチル基、ｎ−ヘキシル基、シクロヘキシル基、ｎ−オクチル基、ｎ−デシル基、ｎ−ドデシル基、１−アダマンチル基、２−アダマンチル基、ビシクロ［２．２．１］ヘプテン−２−イル基、フェニル基、４−メトキシフェニル基、４−ｔｅｒｔ−ブチルフェニル基、４−ビフェニル基、１−ナフチル基、２−ナフチル基、１０−アントラニル基、２−フラニル基等が挙げられる。
【００９６】
また、置換基を有するアルキル基又はアリール基としては、２−カルボキシエチル基、２−（メトキシカルボニル）エチル基、２−（シクロヘキシルオキシカルボニル）エチル基、２−（１−アダマンチルメチルオキシカルボニル）エチル基、２−カルボキシシクロヘキシル基、２−（メトキシカルボニル）シクロヘキシル基、２−（シクロヘキシルオキシカルボニル）シクロヘキシル基、２−（１−アダマンチルメチルオキシカルボニル）シクロヘキシル基、４−オキソシクロヘキシル基、４−オキソ−１−アダマンチル基、２−カルボキシフェニル基、２−カルボキシナフチル基等が挙げられる。
【００９７】
これらの中でも、ｔｅｒｔ−ブチル基、シクロヘキシル基、１−アダマンチル基、フェニル基、４−ｔｅｒｔ−ブチルフェニル基、４−メトキシフェニル基、４−ビフェニル基、１−ナフチル基、２−ナフチル基等が好ましく、ｔｅｒｔ−ブチル基、シクロヘキシル基、フェニル基、４−ｔｅｒｔ−ブチルフェニル基等が好ましい。
【００９８】
上記式（９）で示されるスルホン酸のより具体的な例を下記に示す。
【化６１】
0005741521.tif 000065
【００９９】
【化６２】
0005741521.tif 000066
【０１００】
上記式（１０）において、Ｒ203で示される置換もしくは非置換の炭素数１〜２０の直鎖状、分岐状又は環状のアルキル基として、具体的には、メチル基、エチル基、ｎ−プロピル基、ｓｅｃ−プロピル基、シクロプロピル基、ｎ−ブチル基、ｓｅｃ−ブチル基、ｉｓｏ−ブチル基、ｔｅｒｔ−ブチル基、ｎ−ペンチル基、シクロペンチル基、ｎ−ヘキシル基、シクロヘキシル基、ｎ−オクチル基、ｎ−デシル基、ｎ−ドデシル基、１−アダマンチル基、２−アダマンチル基、１−アダマンチルメチル基、１−（３−ヒドロキシメチル）アダマンチルメチル基、４−オキソ−１−アダマンチル基、１−（ヘキサヒドロ−２−オキソ−３，５−メタノ−２Ｈ−シクロペンタ［ｂ］フラン−６−イル基、１−（３−ヒドロキシ）アダマンチルメチル基等が挙げられる。
【０１０１】
また、Ｒ203で示される置換もしくは非置換の炭素数６〜１４のアリール基として、具体的には、フェニル基、４−ビフェニル基、１−ナフチル基、２−ナフチル基、１０−アントラニル基、２−フラニル基、メトキシフェニル基、４−ｔｅｒｔ−ブチルフェニル基２−カルボキシフェニル基、２−カルボキシナフチル基等が挙げられる。
【０１０２】
上記式（１０）で示されるスルホン酸のより具体的な例を下記に示す。
【化６３】
0005741521.tif 000067
【０１０３】
更に、スルホン酸を発生するオニウム塩型光酸発生剤（Ｂ）が、下記一般式（１１）又は（１２）で示されるスルホ基のα位がフッ素化置換されていないスルホン酸でもよい。
【化６４】
0005741521.tif 000068
0005741521.tif 000069
（式中、Ｒ204は直鎖状、分岐状もしくは環状の炭素数１〜２３のアルキル基、炭素数６〜２３のアリール基、又は炭素数７〜２３のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。但し、Ｒ204はパーフルオロアルキル基ではない。）
【化６５】
0005741521.tif 000070
0005741521.tif 000071
（式中、Ｒ205は置換もしくは非置換の炭素数１〜２０の直鎖状、分岐状又は環状のアルキル基、又は置換もしくは非置換の炭素数６〜１４のアリール基を示す。但し、Ｒ205はパーフルオロアルキル基ではない。ｎは１〜３の整数を示す。）
【０１０４】
上記式（１１）において、Ｒ204で示される置換もしくは非置換の炭素数１〜２０の直鎖状、分岐状又は環状のアルキル基として、具体的には、メチル基、エチル基、ｎ−プロピル基、ｓｅｃ−プロピル基、シクロプロピル基、ｎ−ブチル基、ｓｅｃ−ブチル基、ｉｓｏ−ブチル基、ｔｅｒｔ−ブチル基、ｎ−ペンチル基、シクロペンチル基、ｎ−ヘキシル基、シクロヘキシル基、ｎ−オクチル基、ｎ−デシル基、ｎ−ドデシル基、１−アダマンチル基、２−アダマンチル基、１−アダマンチルメチル基、１−（３−ヒドロキシメチル）アダマンチルメチル基、４−オキソ−１−アダマンチル基、１−（ヘキサヒドロ−２−オキソ−３，５−メタノ−２Ｈ−シクロペンタ［ｂ］フラン−６−イル基、１−（３−ヒドロキシ）アダマンチルメチル基等が挙げられる。
【０１０５】
また、Ｒ204で示される置換もしくは非置換の炭素数６〜１４のアリール基として、具体的には、フェニル基、４−ビフェニル基、１−ナフチル基、２−ナフチル基、１０−アントラニル基、２−フラニル基、メトキシフェニル基、４−ｔｅｒｔ−ブチルフェニル基２−カルボキシフェニル基、２−カルボキシナフチル基等が挙げられる。
【０１０６】
上記式（１１）で示されるスルホン酸のより具体的な例を下記に示す。
【化６６】
0005741521.tif 000072
【０１０７】
上記式（１２）において、Ｒ205で示される置換もしくは非置換の炭素数１〜２０の直鎖状、分岐状又は環状のアルキル基として、具体的には、メチル基、エチル基、ｎ−プロピル基、ｓｅｃ−プロピル基、シクロプロピル基、ｎ−ブチル基、ｓｅｃ−ブチル基、ｉｓｏ−ブチル基、ｔｅｒｔ−ブチル基、ｎ−ペンチル基、シクロペンチル基、ｎ−ヘキシル基、シクロヘキシル基、ｎ−オクチル基、ｎ−デシル基、ｎ−ドデシル基、１−アダマンチル基、２−アダマンチル基、１−アダマンチルメチル基、１−（３−ヒドロキシメチル）アダマンチルメチル基、４−オキソ−１−アダマンチル基、１−（ヘキサヒドロ−２−オキソ−３，５−メタノ−２Ｈ−シクロペンタ［ｂ］フラン−６−イル基、１−（３−ヒドロキシ）アダマンチルメチル基等が挙げられる。
【０１０８】
また、Ｒ205で示される置換もしくは非置換の炭素数６〜１４のアリール基として、具体的には、フェニル基、４−ビフェニル基、１−ナフチル基、２−ナフチル基、１０−アントラニル基、２−フラニル基、メトキシフェニル基、４−ｔｅｒｔ−ブチルフェニル基２−カルボキシフェニル基、２−カルボキシナフチル基等が挙げられる。
【０１０９】
上記式（１２）で示されるスルホン酸のより具体的な例を下記に示す。
【化６７】
0005741521.tif 000073
【０１１０】
光酸発生剤（Ｂ）は、下記一般式（３）で示されるイミド酸を発生するオニウム塩型光酸発生剤でもよい。
【化６８】
0005741521.tif 000074
（式中、Ｒ210、Ｒ211はそれぞれ置換基を有してもよい炭素数１〜８の直鎖状又は分岐状のフルオロアルキル基、又は、Ｒ210、Ｒ211が互いに結合して環を形成し、この場合Ｒ210、Ｒ211はそれぞれ炭素数１〜８のフルオロアルキレン基を示す。）
【０１１１】
より好適に用いられる上記一般式（３）で示されるイミド酸の具体例を示す。
【化６９】
0005741521.tif 000075
【０１１２】
光酸発生剤（Ｂ）は、下記一般式（４）で示されるメチド酸を発生するオニウム塩型光酸発生剤でもよい。
【化７０】
0005741521.tif 000076
（式中、Ｒ220、Ｒ221、Ｒ222はそれぞれ置換基を有してもよい炭素数１〜８の直鎖状又は分岐状のフルオロアルキル基、又は、Ｒ220、Ｒ221が互いに結合して環を形成し、この場合Ｒ220、Ｒ221はそれぞれ炭素数１〜８のフルオロアルキレン基を示す。）
【０１１３】
より好適に用いられる上記一般式（４）で示されるメチド酸の具体例を示す。
【化７１】
0005741521.tif 000077
【０１１４】
上記式（２）で示されるスルホン酸を発生するオニウム塩型光酸発生剤（Ｂ）は、スルホニウム塩又はヨードニウム塩である。上記スルホニウム塩又はヨードニウム塩を構成するカチオンは、下記一般式（６）で示されるスルホニウムカチオン又は下記一般式（７）で示されるヨードニウムカチオンである。
【化７２】
0005741521.tif 000078
（式中、Ｒ101、Ｒ102及びＲ103はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。また、Ｒ101、Ｒ102及びＲ103のうち２つが相互に結合して式中の硫黄原子と共に炭素数４〜８、特に４〜６の環を形成してもよい。Ｒ104及びＲ105はそれぞれ独立に直鎖状もしくは環状の炭素数１〜２０のアルキル基、炭素数２〜２０のアルケニル基、炭素数６〜２０のアリール基、又は炭素数７〜２０のアラルキル基を示し、これらの基のメチレン基の一部がエーテル基、エステル基又はカルボニル基で置換されてもよく、また、これらの基の水素原子の一部又は全部がハロゲン原子、ヒドロキシ基、カルボキシル基、アミノ基及びシアノ基から選ばれる１つ以上の基で置換されてもよい。）
【０１１５】
上記式（６）で示されるスルホニウムカチオンの具体的に示すと、トリフェニルスルホニウム、４−ヒドロキシフェニルジフェニルスルホニウム、４−ｔｅｒｔ−ブチルフェニルジフェニルスルホニウム、４−ｔｅｒｔ−ブトキシフェニルジフェニルスルホニウム、トリス（４−ｔｅｒｔ−ブチルフェニル）スルホニウム、ビス（４−ヒドロキシフェニル）フェニルスルホニウム、トリス（４−ヒドロキシフェニル）スルホニウム、（４−ｔｅｒｔ−ブトキシフェニル）ジフェニルスルホニウム、ビス（４−ｔｅｒｔ−ブトキシフェニル）フェニルスルホニウム、トリス（４−ｔｅｒｔ−ブトキシフェニル）スルホニウム、（３−ｔｅｒｔ−ブトキシフェニル）ジフェニルスルホニウム、ビス（３−ｔｅｒｔ−ブトキシフェニル）フェニルスルホニウム、トリス（３−ｔｅｒｔ−ブトキシフェニル）スルホニウム、（３，４−ジｔｅｒｔ−ブトキシフェニル）ジフェニルスルホニウム、ビス（３，４−ジｔｅｒｔ−ブトキシフェニル）フェニルスルホニウム、トリス（３，４−ジｔｅｒｔ−ブトキシフェニル）スルホニウム、ジフェニル（４−チオフェノキシフェニル）スルホニウム、（４−ｔｅｒｔ−ブトキシカルボニルメチルオキシフェニル）ジフェニルスルホニウム、トリス（４−ｔｅｒｔ−ブトキシカルボニルメチルオキシフェニル）スルホニウム、（４−ｔｅｒｔ−ブトキシフェニル）ビス（４−ジメチルアミノフェニル）スルホニウム、トリス（４−ジメチルアミノフェニル）スルホニウム、２−ナフチルジフェニルスルホニウム、ジメチル−２−ナフチルスルホニウム、４−ヒドロキシフェニルジメチルスルホニウム、４−メトキシフェニルジメチルスルホニウム、トリメチルスルホニウム、２−オキソシクロヘキシルシクロヘキシルメチルスルホニウム、トリナフチルスルホニウム、トリベンジルスルホニウム、ジフェニルメチルスルホニウム、ジメチルフェニルスルホニウム、２−オキソ−２−フェニルエチルチアシクロペンタニウム、ジフェニル２−チエニルスルホニウム、４−ｎ−ブトキシナフチル−１−チアシクロペンタニウム、２−ｎ−ブトキシナフチル−１−チアシクロペンタニウム、４−メトキシナフチル−１−チアシクロペンタニウム、２−メトキシナフチル−１−チアシクロペンタニウム等が挙げられる。より好ましくは、トリフェニルスルホニウム、４−ｔｅｒｔ−ブチルフェニルジフェニルスルホニウム、４−ｔｅｒｔ−ブトキシフェニルジフェニルスルホニウム、トリス（４−ｔｅｒｔ−ブチルフェニル）スルホニウム、（４−ｔｅｒｔ−ブトキシカルボニルメチルオキシフェニル）ジフェニルスルホニウム等が挙げられる。
【０１１６】
上記式（７）で示されるヨードニウムカチオンの具体的に示すと、ビス（４−メチルフェニル）ヨードニウム、ビス（４−エチルフェニル）ヨードニウム、ビス（４−ｔｅｒｔ−ブチルフェニル）ヨードニウム、ビス（４−（１，１−ジメチルプロピル）フェニル）ヨードニウム、４−メトキシフェニルフェニルヨードニウム、４−ｔｅｒｔ−ブトキシフェニルフェニルヨードニウム、４−アクリロイルオキシフェニルフェニルヨードニウム、４−メタクリロイルオキシフェニルフェニルヨードニウム等が挙げられる。中でも、ビス（４−ｔｅｒｔ−ブチルフェニル）ヨードニウムが好ましく用いられる。
【０１１７】
好ましいオニウム塩の組み合わせとして、トリフェニルスルホニウム、４−ｔｅｒｔ−ブチルフェニルジフェニルスルホニウム、４−ｔｅｒｔ−ブトキシフェニルジフェニルスルホニウム、トリス（４−ｔｅｒｔ−ブチルフェニル）スルホニウム、ビス（４−ｔｅｒｔ−ブチルフェニル）ヨードニウムから選ばれるカチオン、及び２−アダマンタンカルボニルオキシ−１，１，３，３，３−ペンタフルオロプロパンスルホネート、２−シクロヘキサンカルボニルオキシ−１，１，３，３，３−ペンタフルオロプロパンスルホネート、２−アダマンタンカルボニルオキシエタンスルホネートから選ばれるアニオンからなる組み合わせが挙げられる。
【０１１８】
本発明に係るオニウム塩型光酸発生剤（Ｂ）を合成する方法の例として、上記式（８）で示されるスルホン酸を発生する光酸発生剤の合成方法について述べる。
中井らにより１，１，１，３，３，３−ヘキサフルオロ−２−プロパノールを出発原料として開発された１，１，３，３，３−ペンタフルオロプロペン−２−イルベンゾエート（Ｔｅｔｒａｈｅｄｒｏｎ．  Ｌｅｔｔ．，  Ｖｏｌ．２９，  ４１１９（１９８８））に代表される１，１，３，３，３−ペンタフルオロプロペン−２−イル脂肪族カルボン酸エステルあるいは芳香族カルボン酸エステルを亜硫酸水素ナトリウムあるいは亜硫酸ナトリウムとアゾビスイソブチロニトリルや過酸化ベンゾイル等のラジカル開始剤存在下、溶剤として水あるいはアルコール及びその混合物中で反応させることにより対応するスルホン酸塩の合成を行うことができる（Ｒ．Ｂ．Ｗａｇｎｅｒ  ｅｔ  ａｌ．，  Ｓｙｎｔｈｅｔｉｃ  Ｏｒｇａｎｉｃ  Ｃｈｅｍｉｓｔｒｙ  ｐ．８１３−８１４，  Ｊｏｈｎ  Ｗｉｌｅｙ  ＆  Ｓｏｎｓ，  Ｉｎｃ．（１９６５）参照）。更にいえば、上記方法で得たスルホン酸塩を水酸化ナトリウム、水酸化カリウム等のアルカリを用いて加水分解又はアルコールと塩基を用いて加溶媒分解した後に、適宜、脂肪族カルボン酸ハライドや脂肪族カルボン酸無水物、芳香族カルボン酸ハライドや芳香族カルボン酸無水物等で反応させることにより、当初有していたカルボン酸エステル構造とは異なるカルボン酸エステル構造を有するスルホン酸塩を得ることができる。
【０１１９】
このスルホン酸塩をスルホニウム塩、ヨードニウム塩とするには公知の方法で行うことができ、イミドスルホネート、オキシムスルホネートとするには上述のスルホン酸塩を公知の方法でスルホニルハライド、スルホン酸無水物とし、対応するヒドロキシイミド、オキシムと反応させることで合成することができる。
【０１２０】
上記式（８）、（９）、（１０）、（１１）及び（１２）で示されるスルホン酸は、分子内にエステル部位を有するため、嵩の低いアシル基から嵩の高いアシル基、ベンゾイル基、ナフトイル基、アントラニル基等の導入が容易であり、分子設計の幅を大きく持つことができる。また、これらスルホン酸を発生する光酸発生剤はデバイス作製工程での塗布、露光前焼成、露光、現像の工程に問題なく使用できる。更にはＡｒＦ液浸露光の際の水への溶出も抑えることができるのみならず、ウエハー上に残る水の影響も少なく、欠陥も抑えることができる。
【０１２１】
本発明のレジスト組成物における光酸発生剤（Ｂ）の添加量は、レジスト組成物中のベースポリマー（本発明の樹脂成分（Ａ）及び必要に応じてその他の樹脂成分）１００質量部に対して、好ましくは０．１〜２０質量部、より好ましくは０．１〜１０質量部である。光酸発生剤（Ｂ）が多すぎる場合には、解像性の劣化や、現像／レジスト膜剥離時の異物の問題が起きる可能性がある。一方、光酸発生剤（Ｂ）が少なすぎる場合には、脱保護反応が進行せず解像性が劣化する可能性がある。上記光酸発生剤（Ｂ）は、単独でも２種以上混合して用いることもできる。更に、露光波長における透過率が低い光酸発生剤を用い、その添加量を調整することでレジスト膜中の透過率を制御することもできる。
【０１２２】
本発明のレジスト組成物は、上記高分子化合物（Ａ）と、上記オニウム塩型光酸発生剤（Ｂ）に加えて、下記一般式（５）で示されるカルボン酸を発生するオニウム塩型光酸発生剤（Ｃ）を含有する。
【化７３】
0005741521.tif 000079
（式中、Ｒ300は直鎖状、分岐状もしくは環状の炭素数１〜２５のアルキル基、炭素数２〜２５のアルケニル基、炭素数６〜２５のアリール基、又は炭素数７〜２５のアラルキル基を示し、これらの基に含まれるメチレン基の一部が、エーテル基、エステル基又はカルボニル基で置換されてもよく、また、これらの基の水素原子の一部又は全部がハロゲン原子、ヒドロキシ基、カルボキシル基、アミノ基、シアノ基、ニトロ基及びスルホン酸エステルから選ばれる１つ以上の基で置換されてもよい。）
【０１２３】
上記式（５）で示されるカルボン酸のアニオンの具体例としては、ギ酸アニオン、酢酸アニオン、プロピオン酸アニオン、酪酸アニオン、イソ酪酸アニオン、吉草酸アニオン、イソ吉草酸アニオン、ピバル酸アニオン、ヘキサン酸アニオン、オクタン酸アニオン、シクロヘキシル酢酸アニオン、ラウリン酸アニオン、ミリスチン酸アニオン、パルミチン酸アニオン、ステアリン酸アニオン、フェニル酢酸アニオン、ジフェニル酢酸アニオン、フェノキシ酢酸アニオン、マンデル酸アニオン、ベンゾイルギ酸アニオン、ケイヒ酸アニオン、ジヒドロケイヒ酸アニオン、メチル安息香酸アニオン、アントラセンカルボン酸アニオン、ヒドロキシ酢酸アニオン、乳酸アニオン、メトキシ酢酸アニオン、２−（２−メトキシエトキシ）酢酸アニオン、２−（２−（２−メトキシエトキシ）エトキシ）酢酸アニオン、ジフェノール酸アニオン、モノクロロ酢酸アニオン、ジクロロ酢酸アニオン、トリクロロ酢酸アニオン、トリフルオロ酢酸アニオン、ペンタフルオロプロピオン酸アニオン、ヘプタフルオロ酪酸アニオン、コール酸アニオン等が挙げられる。また、コハク酸、酒石酸、グルタル酸、ピメリン酸、セバシン酸、フタル酸、イソフタル酸、テレフタル酸、ナフタレンジカルボン酸、シクロヘキサンジカルボン酸、シクロヘキセンジカルボン酸等のジカルボン酸のモノアニオンも挙げられる。
【０１２４】
特に好ましいカルボン酸アニオンの例として、下記のものが挙げられるが、これらに限定されない。
【化７４】
0005741521.tif 000080
【０１２５】
【化７５】
0005741521.tif 000081
【０１２６】
上記オニウム塩型光酸発生剤（Ｃ）は、スルホニウム塩又はヨードニウム塩である。上記スルホニウム塩又はヨードニウム塩を構成するカチオンは、上記式（６）で示されるスルホニウムカチオン又は上記式（７）で示されるヨードニウムカチオンである。これらカチオンの具体例としては、上述したものと同様のものが挙げられる。
【０１２７】
好ましいオニウム塩の組み合わせとして、カチオンにはトリフェニルスルホニウム、４−ｔｅｒｔ−ブチルフェニルジフェニルスルホニウム、４−ｔｅｒｔ−ブトキシフェニルジフェニルスルホニウム、トリス（４−ｔｅｒｔ−ブチルフェニル）スルホニウム、ビス（４−ｔｅｒｔ−ブチルフェニル）ヨードニウムが挙げられ、アニオンには、１−アダマンタンカルボキシレート、４−ｔｅｒｔ−ブチルベンゾエート等が挙げられる。
【０１２８】
上記オニウム塩型光酸発生剤（Ｃ）の合成法は特に制限されるものではないが、公知のアニオン交換法により合成できる。カルボキシレートは前駆体オニウム塩化物、臭化物とのアニオン交換が定量的に進みにくいことから、イオン交換樹脂を用いてオニウムヒドロキシドとした後にアニオン交換を行うか、銀イオンや鉛イオンを用いて系中に存在する塩化物イオン、臭化物イオンを銀塩、鉛塩として沈殿除去することで合成できる。
【０１２９】
上記の構造を有するオニウム塩型光酸発生剤（Ｃ）をオニウム塩型光酸発生剤（Ｂ）と併用した場合、光酸発生剤（Ｂ）が発生する強い酸であるスルホン酸が、弱い酸の塩である光酸発生剤（Ｃ）との塩交換反応を起こし、強い酸の塩と弱い酸が発生する。この弱い酸（カルボン酸）は樹脂の脱保護反応を起こす能力が乏しいため、結果的にアセタール保護基に特有の過度な脱保護反応を抑制する。特に、本発明が提案する構造のアセタール保護基で保護されたヒドロキシ基を有する高分子化合物（Ａ）との組み合わせにおいて、適度な脱保護抑制能を示し、解像性を維持しながら、微少露光量域の溶解、即ち、ハーフトーン位相シフトマスク使用時の表面荒れやサイドローブ耐性を改善することもできる。
【０１３０】
本発明のレジスト組成物における光酸発生剤（Ｃ）の添加量は、レジスト組成物中のベースポリマー１００質量部に対して、好ましくは０．１〜２０質量部、より好ましくは０．１〜１０質量部である。光酸発生剤（Ｃ）が多すぎる場合には、解像性の劣化や、現像／レジスト膜剥離時の異物の問題が起きる可能性がある。一方、光酸発生剤（Ｃ）が少なすぎる場合には、酸拡散制御能力が著しく低下し、解像性劣化を招くことがある。上記光酸発生剤（Ｃ）は、単独でも２種以上混合して用いることもできる。
【０１３１】
また、本発明のレジスト組成物には、酸により分解し、酸を発生する化合物（酸増殖化合物）を添加してもよい。これらの化合物としては、Ｊ．  Ｐｈｏｔｏｐｏｌｙｍ．  Ｓｃｉ．  ａｎｄ  Ｔｅｃｈ．，  ８．  ４３−４４，  ４５−４６  （１９９５）及びＪ．  Ｐｈｏｔｏｐｏｌｙｍ．  Ｓｃｉ．  ａｎｄ  Ｔｅｃｈ．，  ９．  ２９−３０  （１９９６）に記載されているものが挙げられる。
【０１３２】
酸増殖化合物の例としては、ｔｅｒｔ−ブチル−２−メチル−２−トシロキシメチルアセトアセテート、２−フェニル−２−（２−トシロキシエチル）−１，３−ジオキソラン等が挙げられるが、これらに限定されない。公知の光酸発生剤の中で安定性、特に熱安定性に劣る化合物は酸増殖化合物的な性質を示す場合が多い。
【０１３３】
本発明のレジスト組成物における酸増殖化合物の添加量は、レジスト組成物中のベースポリマー１００質量部に対して、好ましくは２質量部以下、より好ましくは１質量部以下である。添加量が多すぎる場合は拡散の制御が難しく解像性の劣化、パターン形状の劣化が起こる。
【０１３４】
本発明のレジスト組成物は、上記（Ａ）、（Ｂ）及び（Ｃ）成分に加え、（Ｄ）有機溶剤、必要に応じ、（Ｅ）塩基性化合物、（Ｆ）界面活性剤等を含有することができる。本発明のレジスト組成物は、必要に応じて更に溶解制御剤、アセチレンアルコール類等その他の成分を含有することができる。
【０１３５】
（Ｄ）有機溶剤の具体例としては、特開２００８−１１１１０３号公報の段落［０１４４］〜［０１４５］に記載のシクロヘキサノン、メチル−２−ｎ−アミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類等及びこれらの混合溶剤が挙げられる。
【０１３６】
有機溶剤の配合量は、ベースポリマー１００質量部に対し１００〜１０，０００質量部、特に３００〜８，０００質量部とすることが好ましい。
【０１３７】
（Ｅ）塩基性化合物としては、特開２００８−１１１１０３号公報の段落［０１４６］〜［０１６４］に記載の１級、２級、３級のアミン化合物、特にはヒドロキシ基、エーテル基、エステル基、ラクトン環、シアノ基、スルホン酸エステル基を有するアミン化合物あるいは特許第３７９０６４９号公報記載のカルバメート基を有する化合物を挙げることができる。
【０１３８】
塩基性化合物の配合量は、ベースポリマー１００質量部に対し０．０００１〜３０質量部、特に０．００１〜２０質量部とすることが好ましい。
【０１３９】
（Ｆ）界面活性剤としては、特開２００８−１１１１０３号公報の段落［０１６５］〜［０１６６］に記載されたもの等を挙げることができる。溶解制御剤としては、特開２００８−１２２９３２号公報の段落［０１５５］〜［０１７８］、アセチレンアルコール類としては、段落［０１７９］〜［０１８２］に記載のものを用いることができる。これらの成分の添加量は、本発明の効果を妨げない範囲で任意とすることができる。
【０１４０】
また、スピンコート後のレジスト表面の撥水性を向上させるための高分子化合物を添加することもできる。この添加剤は、トップコートを用いない液浸リソグラフィーに用いることができる。このような添加剤としては、特開２００７−２９７５９０号公報、特開２００８−１１１１０３号公報、特開２００８−１２２９３２号公報、特開２００９−９８６３８号公報、特開２００９−２７６３６３号公報に開示されているような、特定構造の１，１，１，３，３，３−ヘキサフルオロ−２−プロパノール残基を有する高分子化合物が挙げられる。レジスト組成物に添加される撥水性向上剤は、有機溶剤からなる現像液に溶解する必要がある。上述の特定の１，１，１，３，３，３−ヘキサフルオロ−２−プロパノール残基を有する高分子化合物は、現像液への溶解性が良好である。撥水性向上剤として、アミノ基やアミン塩を繰り返し単位として共重合した高分子化合物は、露光後加熱処理（ポストエクスポージャーベーク：以下ＰＥＢと記す。）中の酸の蒸発を防いで現像後のホールパターンの開口不良を防止する効果が高い。アミノ基を共重合した撥水性の高分子化合物を添加するレジスト組成物としては、特開２００９−３１７６７号公報に、スルホン酸アミン塩の共重合品は特開２００８−１０７４４３号公報に、カルボン酸アミン塩の共重合品は特開２００８−２３９９１８号公報に記載されているものを用いることができる。撥水性向上剤を添加する場合、その添加量は、レジスト組成物のベースポリマー１００質量部に対して０．１〜２０質量部、好ましくは０．５〜１０質量部である。
【０１４１】
本発明のレジストパターン形成方法の説明図を図１に示す。この場合、図１（Ａ）に示したように、本発明においては基板１０上に形成した被加工層２０に直接又は中間介在層３０を介してレジスト組成物を基板上に塗布してレジスト膜４０を形成する。レジスト膜の厚さは、１０〜１，０００ｎｍ、特に２０〜５００ｎｍであることが好ましい。このレジスト膜は、露光前に加熱（プリベーク）されるが、この条件としては６０〜１８０℃、特に７０〜１５０℃で１０〜３００秒間、特に１５〜２００秒間行うことが好ましい。
【０１４２】
なお、基板１０としては、シリコン基板が一般的に用いられる。被加工層２０としては、ＳｉＯ2、ＳｉＮ、ＳｉＯＮ、ＳｉＯＣ、ｐ−Ｓｉ、α−Ｓｉ、ＴｉＮ、ＷＳｉ、ＢＰＳＧ、ＳＯＧ、Ｃｒ、ＣｒＯ、ＣｒＯＮ、ＭｏＳｉ、低誘電膜及びそのエッチングストッパー膜が挙げられる。中間介在層３０としては、ＳｉＯ2、ＳｉＮ、ＳｉＯＮ、ｐ−Ｓｉ等のハードマスク、カーボン膜による下層膜と珪素含有中間膜、有機反射防止膜等が挙げられる。
【０１４３】
次いで、図１（Ｂ）に示すように露光５０を行う。ここで、露光光としては波長１４０〜２５０ｎｍの高エネルギー線、波長１３．５ｎｍのＥＵＶ等が挙げられるが、中でもＡｒＦエキシマレーザーによる１９３ｎｍの露光光が最も好ましく用いられる。露光は大気中や窒素気流中のドライ雰囲気で行ってもよいし、水中の液浸露光であってもよい。ＡｒＦ液浸リソグラフィーにおいては液浸溶剤として純水、又はアルカン等の屈折率が１以上で露光波長に高透明の液体が用いられる。液浸リソグラフィーでは、プリベーク後のレジスト膜と投影レンズの間に、純水やその他の液体を挿入する。これによってＮＡが１．０以上のレンズ設計が可能となり、より微細なパターン形成が可能になる。
【０１４４】
液浸リソグラフィーはＡｒＦリソグラフィーを４５ｎｍノードまで延命させるための重要な技術である。液浸露光の場合は、レジスト膜上に残った水滴残りを除去するために露光後の純水リンス（ポストソーク）を行ってもよいし、レジスト膜からの溶出物を防ぎ、膜表面の滑水性を上げるために、プリベーク後のレジスト膜上に保護膜を形成してもよい。
【０１４５】
液浸リソグラフィーに用いられるレジスト保護膜形成用組成物としては、例えば、水に不溶でアルカリ現像液に溶解する１，１，１，３，３，３−ヘキサフルオロ−２−プロパノール残基を有する繰り返し単位を含む高分子化合物をベース樹脂とし、これを炭素数４以上のアルコール系溶剤、炭素数８〜１２のエーテル系溶剤又はこれらの混合溶剤に溶解させたものが好ましい。保護膜は有機溶剤を含む現像液に溶解する必要があるが、１，１，１，３，３，３−ヘキサフルオロ−２−プロパノール残基を有する繰り返し単位を含む高分子化合物は上記有機溶剤を含む現像液に溶解する。特に、特開２００７−２５６３４号公報、特開２００８−３５６９号公報、特開２００８−８１７１６号公報、特開２００８−１１１０８９号公報に開示された１，１，１，３，３，３−ヘキサフルオロ−２−プロパノール残基を有する保護膜形成用組成物から形成された保護膜の有機溶剤現像液に対する溶解性は高い。
【０１４６】
上記保護膜形成用組成物に、アミン化合物もしくはアミン塩を配合すること、又は上記１，１，１，３，３，３−ヘキサフルオロ−２−プロパノール残基を有する繰り返し単位に更にアミノ基もしくはアミン塩を有する繰り返し単位を共重合した高分子化合物をベース樹脂として用いることは、レジスト膜の露光部から発生した酸の未露光部分への拡散を制御し、ホールの開口不良を防止する効果が高い。アミン化合物を添加した保護膜形成用組成物としては特開２００８−３５６９号公報記載のもの、アミノ基又はアミン塩を共重合した保護膜形成用組成物としては特開２００７−３１６４４８号公報記載のものを用いることができる。アミン化合物、アミン塩としては、上記レジスト組成物添加用の塩基性化合物として詳述したものの中から選定することができる。アミン化合物、アミン塩の配合量は、ベースポリマー１００質量部に対して０．０１〜１０質量部、特に０．０２〜８質量部が好ましい。
【０１４７】
レジスト膜形成後に、純水リンス（ポストソーク）を行うことによって、レジスト膜表面からの酸発生剤等の抽出あるいはパーティクルの洗い流しを行ってもよいし、露光後に膜上に残った水を取り除くためのリンス（ポストソーク）を行ってもよい。ＰＥＢ中に露光部から蒸発した酸が未露光部に付着し、未露光部分の表面の保護基を脱保護させると、現像後のホールの表面がブリッジして閉塞する可能性がある。特に、ネガティブ現像におけるホールの外側は、光が照射されて酸が発生している。ＰＥＢ中にホールの外側の酸が蒸発し、ホールの内側に付着するとホールが開口しないことがある。酸の蒸発を防いでホールの開口不良を防ぐために保護膜を適用することは効果的である。更に、アミン化合物又はアミン塩を添加した保護膜は、酸の蒸発を効果的に防ぐことができる。
【０１４８】
一方、カルボキシル基やスルホ基等を含む酸化合物を添加した組成物、あるいはカルボキシル基やスルホ基を有するモノマーを共重合したポリマーをベースポリマーとして含む組成物を用いて形成された保護膜を用いた場合は、ホールの未開口現象が起きることがあり、このような保護膜を用いることは好ましくない。
【０１４９】
このように、保護膜形成用組成物としては、１，１，１，３，３，３−ヘキサフルオロ−２−プロパノール残基を有する繰り返し単位を含む高分子化合物及びアミン化合物又はアミン塩を、あるいは１，１，１，３，３，３−ヘキサフルオロ−２−プロパノール残基を有する繰り返し単位に更にアミノ基又はアミン塩を有する繰り返し単位を共重合した高分子化合物を、炭素数４以上のアルコール系溶剤、炭素数８〜１２のエーテル系溶剤又はこれらの混合溶剤に溶解させた組成物を用いることが好ましい。
【０１５０】
上記炭素数４以上のアルコール系溶剤としては、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノール等が挙げられる。
【０１５１】
炭素数８〜１２のエーテル系溶剤としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテル等が挙げられる。
【０１５２】
露光における露光量は、１〜２００ｍＪ／ｃｍ2程度、特に１０〜１００ｍＪ／ｃｍ2程度とすることが好ましい。次に、ホットプレート上で６０〜１５０℃で１〜５分間、好ましくは８０〜１２０℃で１〜３分間ＰＥＢを施す。
【０１５３】
更に、図１（Ｃ）に示されるように、有機溶剤からなる現像液を用い、０．１〜３分間、好ましくは０．５〜２分間、浸漬（ｄｉｐ）法、パドル（ｐｕｄｄｌｅ）法、スプレー（ｓｐｒａｙ）法等の常法により現像することにより未露光部分が溶解するネガティブパターンが基板上に形成される。
【０１５４】
上記有機溶剤としては、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン等のケトン類、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチル等のエステル類等を好ましく用いることができる。これらの有機溶剤は、１種単独で又は２種以上を混合して使用することができる。
【０１５５】
現像の終了時には、リンスを行う。リンス液としては、現像液と混溶し、レジスト膜を溶解させない溶剤が好ましい。このような溶剤としては、炭素数３〜１０のアルコール、炭素数８〜１２のエーテル化合物、炭素数６〜１２のアルカン、アルケン、アルキン、芳香族系の溶剤が好ましく用いられる。
【０１５６】
具体的には、炭素数６〜１２のアルカンとしては、ヘキサン、ヘプタン、オクタン、ノナン、デカン、ウンデカン、ドデカン、メチルシクロペンタン、ジメチルシクロペンタン、シクロヘキサン、メチルシクロヘキサン、ジメチルシクロヘキサン、シクロヘプタン、シクロオクタン、シクロノナン等が挙げられる。炭素数６〜１２のアルケンとしては、ヘキセン、ヘプテン、オクテン、シクロヘキセン、メチルシクロヘキセン、ジメチルシクロヘキセン、シクロヘプテン、シクロオクテン等が挙げられる。炭素数６〜１２のアルキンとしては、ヘキシン、ヘプチン、オクチン等が挙げられる。炭素数３〜１０のアルコールとしては、ｎ−プロピルアルコール、イソプロピルアルコール、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノール等が挙げられる。炭素数８〜１２のエーテル化合物としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテル等が挙げられる。これらの溶剤は１種単独で又は２種以上を混合して使用することができる。これらの溶剤に加えて、トルエン、キシレン、エチルベンゼン、イソプロピルベンゼン、ｔｅｒｔ−ブチルベンゼン、メシチレン等の芳香族系の溶剤を用いることもできる。
【０１５７】
ネガティブトーン現像によってホールパターンを形成する場合、Ｘ、Ｙ方向の２回のラインパターンのダイポール照明による露光を行うことが最もコントラストが高い光を用いることができる。ダイポール照明に併せてｓ偏光照明を加えると、更にコントラストを上げることができる。
【０１５８】
ここで、本発明においては、ハーフトーン位相シフトマスクを用い、格子状のシフター格子の交点に現像後のホールパターンを形成することが好ましく、格子状パターンが透過率３〜１５％のハーフトーン位相シフトマスクであることが好ましい。この場合、ハーフピッチ以下のライン幅による格子状の第１のシフターと、第１のシフター上に第１のシフターの線幅よりもウエハー上の寸法で２〜３０ｎｍ太い第２のシフターが配列された位相シフトマスクを用い、太いシフターが配列されたところだけにホールパターンを形成すること、あるいはハーフピッチ以下のライン幅による格子状の第１のシフターと、第１のシフター上に第１のシフターの線幅よりもウエハー上の寸法で２〜１００ｎｍ太いドットパターンの第２のシフターが配列された位相シフトマスクを用い、太いシフターが配列されたところだけにホールパターンを形成することが好ましい。
【０１５９】
以下、更に詳述する。
図２は、波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＸ方向ラインの光学像を示す。また、図３は、波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＹ方向ラインの光学像を示す。色が濃い方が遮光部分、白い方が光の強い領域であり、白と黒のコントラスト差がはっきりしており、特に強い遮光部分が存在することが示されている。図４は、Ｙ方向ラインにＸ方向ラインの光学像を重ねたコントラストイメージである。ＸとＹのラインの組み合わせで格子状のイメージができ上がるように思われるがそうではなく、光の弱い黒い部分のパターンは円形である。円形のサイズが大きい場合は菱形形状で隣のパターンとつながり易いが、円のサイズが小さいほど円形度合いが向上し、強く遮光された小さな円が存在することが示されている。
【０１６０】
２回のダイポール照明と偏光照明とを組み合わせた露光によってＸ、Ｙ方向のラインを描画した場合は、確かに高コントラストであるが、２回の露光とその間のマスクの交換によってスループットが大幅に低下する欠点がある。そこで、格子状のパターンのマスクを用いてＸ、Ｙ方向のそれぞれのダイポール照明で２回露光する方法が提案されている（非特許文献１参照）。これだとマスクの交換が必要なく連続した２回の露光で済むため、スループットがやや向上する。しかしながら、高価な液浸スキャナーを使っての２回の露光は、スループットの低下とコストアップに繋がり、２回の露光のアライメントの位置ずれによって穴の位置が本来の場所からずれるという問題を有している。
【０１６１】
ここで、格子状のパターンのマスクを使って、Ｘ、Ｙの偏光照明とクロスポール照明を組み合わせれば、１回の露光でホールパターンを形成することができ、かなりのスループットの向上が見込まれ、２回露光によるアライメントずれの問題は回避される。このようなマスクと照明を用いれば、実用的なコストで４０ｎｍクラスのホールパターンを形成することが可能になる。
【０１６２】
図５に示される格子状のパターンが配されたマスクでは、格子の交点が強く遮光され、図６に示されるように非常に遮光性の高い黒点が現れる。図６は、ＮＡ１．３レンズ、クロスポール照明、６％ハーフトーン位相シフトマスク、Ａｚｉｍｕｔｈａｌｌｙ偏光照明でのピッチ９０ｎｍ、幅３０ｎｍの格子状ラインパターンの光学像である。このようなパターンのマスクを用いて露光を行い、ポジネガ反転を伴う有機溶剤による現像を行うことによって微細なホールパターンを形成することができる。
【０１６３】
図７に示されるＮＡ１．３レンズ、クロスポール照明、６％ハーフトーン位相シフトマスク、Ａｚｉｍｕｔｈａｌｌｙ偏光照明でのピッチ９０ｎｍ、一辺の幅が６０ｎｍの正四角形のドットパターンが配置されたマスクにおける光学像コントラストを、図８に示す。この場合、図６に比べて強い遮光部分の円の面積が小さくなり、格子状パターンのマスクに比べてコントラストが低いことが分かる。
【０１６４】
ピッチや位置がランダムに配列された微細なホールパターンの形成は困難である。密集パターンのコントラストは、ダイポール、クロスポール等の斜入射照明に位相シフトマスクと偏光を組み合わせた超解像技術によって向上させることができるが、孤立パターンのコントラストはそれほど向上しない。
【０１６５】
密集の繰り返しパターンに対して超解像技術を用いた場合、孤立パターンとの粗密（プロキシミティー）バイアスが問題になる。強い超解像技術を使えば使うほど密集パターンの解像力が向上するが、孤立パターンの解像力は変わらないために、粗密バイアスが拡大する。微細化に伴うホールパターンにおける粗密バイアスの増加は深刻な問題である。粗密バイアスを抑えるために、一般的にはマスクパターンの寸法にバイアスを付けることが行われている。粗密バイアスはレジスト組成物の特性、即ち、溶解コントラストや酸拡散によっても変わるために、レジスト組成物の種類毎にマスクの粗密バイアスが変化する。レジスト組成物の種類毎に粗密バイアスを変えたマスクを用いることになり、マスク製作の負担が増している。
【０１６６】
そこで、強い超解像照明で密集ホールパターンのみを解像させ、パターンの上に１回目のポジ型レジストパターンを溶解させないアルコール溶剤のネガ型レジスト膜を塗布し、不必要なホール部分を露光、現像することによって閉塞させて密集パターンと孤立パターンの両方を作製する方法（Ｐａｃｋ  ａｎｄ  ｕｎｐａｃｋ；ＰＡＵ法）が提案されている（Ｐｒｏｃ．  ＳＰＩＥ  Ｖｏｌ．  ５７５３  ｐ．１７１  （２００５））。この方法の問題点は、１回目の露光と２回目の露光の位置ずれが挙げられ、この点については文献の著者も指摘している。また、２回目の現像で塞がれないホールパターンは２回現像されることになり、これによる寸法変化も問題として挙げられる。
【０１６７】
ランダムピッチのホールパターンをポジネガ反転の有機溶剤現像で形成するためには、格子状のパターンが全面に配列され、ホールを形成する場所だけに格子の幅を太くしたマスクを用いる。
【０１６８】
ピッチ９０ｎｍで、２０ｎｍラインの格子状パターン上に、図９に示すようにドットを形成したい部分に十字の太い交差ラインを配置する。色の黒い部分がハーフトーンのシフター部分である。孤立性の所ほど太いライン（図９では幅４０ｎｍ）、密集部分では幅３０ｎｍのラインが配置されている。密集パターンよりも孤立パターンの方が光の強度が弱くなるために、太いラインが用いられる。密集パターンの端の部分も光の強度がやや低下するために、密集部分の中心よりもやや幅広の３２ｎｍのラインが宛われている。
【０１６９】
図９のマスクを用いて得られた光学像のコントラストイメージを図１０に示す。黒い遮光部分にポジネガ反転によってホールが形成される。ホールが形成されるべき場所以外にも黒点が見られるが、黒点のサイズは小さいために、実際には殆ど転写されない。不必要な部分の格子ラインの幅を狭くしたりする等の更なる最適化によって、不必要なホールの転写を防止することが可能である。
【０１７０】
同じく格子状のパターンを全面に配列し、ホールを形成する場所だけに太いドットを配置したマスクを用いることもできる。ピッチ９０ｎｍで、１５ｎｍラインの格子状パターン上に、図１１に示すようにドットを形成したい部分に太いドットを配置する。色の黒い部分がハーフトーンのシフター部分である。孤立性の所ほど大きなドット（図１１では一辺９０ｎｍ）、密集部分では一辺５５ｎｍの四角状のドットが配置されている。ドットの形状は正四角形でも、長方形、菱形、５角形、６角形、７角形、８角形以上の多角形、円形でも構わない。図１１のマスクを用いて得られた光学像のコントラストイメージを図１２に示す。図１０に比べてもほぼ同等の黒い遮光部分が存在し、ポジネガ反転によってホールが形成されることが示されている。
【０１７１】
図１３に示されるような格子状パターンが配列されていないマスクを用いた場合、図１４に示されるように黒い遮光部分は現れない。この場合はホールの形成が困難であるか、もし形成できたとしても光学像のコントラストが低いために、マスク寸法のばらつきがホールの寸法のばらつきに大きく反映する結果となる。
【実施例】
【０１７２】
以下、合成例、実施例及び比較例を示して本発明を具体的に説明するが、本発明は下記実施例等に制限されるものではない。なお、下記例において、重量平均分子量（Ｍｗ）及び数平均分子量（Ｍｎ）は、溶剤としてテトラヒドロフラン（ＴＨＦ）を用いたポリスチレン換算でのゲルパーミエーションクロマトグラフィー（ＧＰＣ）によって測定した。また、下記例において、Ｍｅはメチル基を示す。
【０１７３】
［合成例］
レジスト組成物に用いる高分子化合物として、各々のモノマーを組み合わせてテトラヒドロフラン溶剤下で共重合反応を行い、メタノールに晶出し、更にヘキサンで洗浄を繰り返した後に単離、乾燥して、以下に示す組成の高分子化合物（ポリマー１〜１６及び比較ポリマー１，２）を得た。得られた高分子化合物の組成は1Ｈ−ＮＭＲにより確認した。
【０１７４】
ポリマー１
ａ＝０．５０、ｂ＝０．５０
分子量（Ｍｗ）＝８，３１０
分散度（Ｍｗ／Ｍｎ）＝１．７３
【化７６】
0005741521.tif 000082
【０１７５】
ポリマー２
ａ＝０．５０、ｂ＝０．５０
分子量（Ｍｗ）＝７，７００
分散度（Ｍｗ／Ｍｎ）＝１．８０
【化７７】
0005741521.tif 000083
【０１７６】
ポリマー３
ａ＝０．５０、ｂ＝０．１０、ｃ＝０．４０
分子量（Ｍｗ）＝７，９００
分散度（Ｍｗ／Ｍｎ）＝１．７８
【化７８】
0005741521.tif 000084
【０１７７】
ポリマー４
ａ＝０．５０、ｂ＝０．１０、ｃ＝０．４０
分子量（Ｍｗ）＝８，７００
分散度（Ｍｗ／Ｍｎ）＝２．２０
【化７９】
0005741521.tif 000085
【０１７８】
ポリマー５
ａ＝０．５０、ｂ＝０．１０、ｃ＝０．３５、ｄ＝０．０５
分子量（Ｍｗ）＝８，５５０
分散度（Ｍｗ／Ｍｎ）＝１．９０
【化８０】
0005741521.tif 000086
【０１７９】
ポリマー６
ａ＝０．５０、ｂ＝０．１０、ｃ＝０．２０、ｄ＝０．２０
分子量（Ｍｗ）＝７，６３０
分散度（Ｍｗ／Ｍｎ）＝１．７５
【化８１】
0005741521.tif 000087
【０１８０】
ポリマー７
ａ＝０．５０、ｂ＝０．１０、ｃ＝０．４０
分子量（Ｍｗ）＝６，９００
分散度（Ｍｗ／Ｍｎ）＝１．７３
【化８２】
0005741521.tif 000088
【０１８１】
ポリマー８
ａ＝０．５０、ｂ＝０．０５、ｃ＝０．４５
分子量（Ｍｗ）＝７，８００
分散度（Ｍｗ／Ｍｎ）＝１．８０
【化８３】
0005741521.tif 000089
【０１８２】
ポリマー９
ａ＝０．５０、ｂ＝０．１０、ｃ＝０．４０
分子量（Ｍｗ）＝８，１２０
分散度（Ｍｗ／Ｍｎ）＝１．７５
【化８４】
0005741521.tif 000090
【０１８３】
ポリマー１０
ａ＝０．５０、ｂ＝０．５０
分子量（Ｍｗ）＝８，４００
分散度（Ｍｗ／Ｍｎ）＝１．７４
【化８５】
0005741521.tif 000091
【０１８４】
ポリマー１１
ａ＝０．５０、ｂ＝０．５０
分子量（Ｍｗ）＝８，４００
分散度（Ｍｗ／Ｍｎ）＝１．７４
【化８６】
0005741521.tif 000092
【０１８５】
ポリマー１２
ａ＝０．５０、ｂ＝０．５０
分子量（Ｍｗ）＝８，３５０
分散度（Ｍｗ／Ｍｎ）＝１．７３
【化８７】
0005741521.tif 000093
【０１８６】
ポリマー１３
ａ＝０．３０、ｂ＝０．２０、ｃ＝０．５０
分子量（Ｍｗ）＝８，５００
分散度（Ｍｗ／Ｍｎ）＝１．７０
【化８８】
0005741521.tif 000094
【０１８７】
ポリマー１４
ａ＝０．４０、ｂ＝０．１０、ｃ＝０．５０
分子量（Ｍｗ）＝８，２００
分散度（Ｍｗ／Ｍｎ）＝１．６４
【化８９】
0005741521.tif 000095
【０１８８】
ポリマー１５
ａ＝０．１０、ｂ＝０．５０、ｃ＝０．４０
分子量（Ｍｗ）＝８，２００
分散度（Ｍｗ／Ｍｎ）＝１．６５            
【化９０】
0005741521.tif 000096
【０１８９】
ポリマー１６
ａ＝０．４０、ｂ＝０．１０、ｃ＝０．４５、ｄ＝０．０５
分子量（Ｍｗ）＝７，４００
分散度（Ｍｗ／Ｍｎ）＝１．７１
【化９１】
0005741521.tif 000097
【０１９０】
比較ポリマー１
ａ＝０．４０、ｂ＝０．２０、ｃ＝０．４０
分子量（Ｍｗ）＝７，０００
分散度（Ｍｗ／Ｍｎ）＝１．７２
【化９２】
0005741521.tif 000098
【０１９１】
比較ポリマー２
ａ＝０．５０、ｂ＝０．１０、ｃ＝０．４０
分子量（Ｍｗ）＝８，２００
分散度（Ｍｗ／Ｍｎ）＝１．８０
【化９３】
0005741521.tif 000099
【０１９２】
レジスト組成物及び保護膜形成用組成物の調製
上記高分子化合物（ポリマー１〜１６、比較ポリマー１，２）を用いて、下記表１，２に示す組成で溶解させた溶液及び下記表３に示す組成の保護膜形成用組成物溶液を０．２μｍのテフロン（登録商標）フィルターで濾過した溶液を調製した。
【０１９３】
表中の各組成は次の通りである。
酸発生剤（Ｂ）：ＰＡＧ−１〜１０（下記構造式参照）
【化９４】
0005741521.tif 000100
【０１９４】
オニウム塩（Ｃ）：Ｓａｌｔ−１〜６（下記構造式参照）
【化９５】
0005741521.tif 000101
【０１９５】
撥水性ポリマー１
分子量（Ｍｗ）＝８，９００
分散度（Ｍｗ／Ｍｎ）＝１．７６
【化９６】
0005741521.tif 000102
【０１９６】
撥水性ポリマー２
分子量（Ｍｗ）＝８，６００
分散度（Ｍｗ／Ｍｎ）＝１．９９
【化９７】
0005741521.tif 000103
【０１９７】
撥水性ポリマー３
分子量（Ｍｗ）＝８，７００
分散度（Ｍｗ／Ｍｎ）＝１．７１
【化９８】
0005741521.tif 000104
【０１９８】
撥水性ポリマー４
分子量（Ｍｗ）＝８，１００
分散度（Ｍｗ／Ｍｎ）＝１．８１
【化９９】
0005741521.tif 000105
【０１９９】
塩基性化合物：Ｑｕｅｎｃｈｅｒ−１（下記構造式参照）
【化１００】
0005741521.tif 000106
【０２００】
有機溶剤：ＰＧＭＥＡ（プロピレングリコールモノメチルエーテルアセテート）
γＢＬ（γ−ブチロラクトン）
【０２０１】
また、表３中の保護膜ポリマー１〜６の構造は次の通りである。
保護膜ポリマー１
分子量（Ｍｗ）＝８，８００
分散度（Ｍｗ／Ｍｎ）＝１．６９
【化１０１】
0005741521.tif 000107
【０２０２】
保護膜ポリマー２
分子量（Ｍｗ）＝７，７００
分散度（Ｍｗ／Ｍｎ）＝１．７７
【化１０２】
0005741521.tif 000108
【０２０３】
保護膜ポリマー３
分子量（Ｍｗ）＝９，８００
分散度（Ｍｗ／Ｍｎ）＝１．９８
【化１０３】
0005741521.tif 000109
【０２０４】
保護膜ポリマー４
分子量（Ｍｗ）＝８，１００
分散度（Ｍｗ／Ｍｎ）＝１．８１
【化１０４】
0005741521.tif 000110
【０２０５】
保護膜ポリマー５
分子量（Ｍｗ）＝９，７００
分散度（Ｍｗ／Ｍｎ）＝１．７７
【化１０５】
0005741521.tif 000111
【０２０６】
保護膜ポリマー６
分子量（Ｍｗ）＝９，４００
分散度（Ｍｗ／Ｍｎ）＝２．０４
【化１０６】
0005741521.tif 000112
【０２０７】
［参考例１−１、比較例１−１、１−２］
ＡｒＦ露光パターニング評価（１）
下記表１に示す組成で調製したレジスト組成物を、シリコンウエハーに日産化学工業（株）製反射防止膜を８０ｎｍの膜厚で作製した基板上にスピンコーティングし、ホットプレートを用いて１００℃で６０秒間ベークし、レジスト膜の厚みを１００ｎｍにした。
これをＡｒＦエキシマレーザースキャナー（（株）ニコン製、ＮＳＲ−３０７Ｅ、ＮＡ０．８５、σ０．７３）で０．２ｍＪ／ｃｍ2ステップで露光量を変化させながらオープンフレーム露光を行った。露光後１００℃で６０秒間ベーク（ＰＥＢ）し、表１に示す現像液（有機溶剤）で６０秒間パドル現像を行った後、表１に示すリンス液（有機溶剤）を用いて５００ｒｐｍでリンスし、その後、２，０００ｒｐｍでスピンドライし、１００℃で６０秒間ベークしてリンス液を蒸発させた。ＰＥＢまでを前述と同じプロセスを行い、２．３８質量％のテトラメチルアンモニウムヒドロキシド（ＴＭＡＨ）水溶液での現像を行った。ＰＥＢ後の膜厚、有機溶剤現像後の膜厚、ＴＭＡＨ水溶液現像後の膜厚を測定し、露光量と膜厚の関係（コントラストカーブ）を求めた。結果を図１５〜１７に示す。
【０２０８】
【表１】
0005741521.tif 000113
【０２０９】
［実施例２−１〜２−２９、比較例２−１〜２−６］
ＡｒＦ露光パターニング評価（２）
下記表２に示す組成で調製したレジスト組成物を、シリコンウエハーに信越化学工業（株）製スピンオンカーボン膜ＯＤＬ−１０１（カーボンの含有量が８０質量％）を１８０ｎｍ、その上に珪素含有スピンオンハードマスクＳＨＢ−Ａ９４０（珪素の含有量が４３質量％）を３５ｎｍの膜厚で成膜したトライレイヤープロセス用の基板上にスピンコーティングし、ホットプレートを用いて１００℃で６０秒間ベークし、レジスト膜の厚みを１００ｎｍにした。その上に表３に示す保護膜形成用組成物ＴＣ−１をスピンコーティングし、９０℃で６０秒間ベークし、保護膜の厚みを５０ｎｍにした。実施例２−２５〜２−２９、比較例２−２〜２−４では保護膜の形成を行わなかった。
これをＡｒＦエキシマレーザー液浸スキャナー（（株）ニコン製、ＮＳＲ−６１０Ｃ、ＮＡ１．３０、σ０．９８／０．７８、クロスポール開口２０度、Ａｚｉｍｕｔｈａｌｌｙ偏光照明、６％ハーフトーン位相シフトマスク、ウエハー上寸法がピッチ９０ｎｍ、ライン幅３０ｎｍの図１８に示されるレイアウトの格子状マスク）を用いて露光量を変化させながら露光を行い、露光後表４に示される温度で６０秒間ベーク（ＰＥＢ）し、現像ノズルから酢酸ブチルを３秒間３０ｒｐｍで回転させながら吐出させ、その後静止パドル現像を１７秒間行い、４−メチル−２−ペンタノールでリンス後スピンドライし、１００℃で２０秒間ベークしてリンス溶剤を蒸発させた。
溶剤現像のイメージ反転されたホールパターン５０箇所の寸法を（株）日立ハイテクノロジーズ製ＴＤＳＥＭ（Ｓ−９３８０）で測定し、３σの寸法バラツキを求めた。結果を表４に示す。
【０２１０】
【表２】
0005741521.tif 000114
【０２１１】
【表３】
0005741521.tif 000115
【０２１２】
【表４】
0005741521.tif 000116
【０２１３】
［実施例３−１、３−２、比較例３−１］
ＡｒＦ露光パターニング評価（３）
上記表２に示す組成で調製したレジスト組成物（レジスト２−１５、２−１６、比較レジスト２−４）を、シリコンウエハーに信越化学工業（株）製スピンオンカーボン膜ＯＤＬ−５０（カーボンの含有量が８０質量％）を２００ｎｍ、その上に珪素含有スピンオンハードマスクＳＨＢ−Ａ９４０（珪素の含有量が４３質量％）を３５ｎｍの膜厚で成膜したトライレイヤープロセス用の基板上にスピンコーティングし、ホットプレートを用いて１００℃で６０秒間ベークし、レジスト膜の厚みを１００ｎｍにした。その上に表３に示す保護膜形成用組成物ＴＣ−１をスピンコーティングし、９０℃で６０秒間ベークし、保護膜の厚みを５０ｎｍにした。
これをＡｒＦエキシマレーザー液浸スキャナー（（株）ニコン製、ＮＳＲ−６１０Ｃ、ＮＡ１．３０、σ０．９８／０．７８、クロスポール開口２０度、Ａｚｉｍｕｔｈａｌｌｙ偏光照明、６％ハーフトーン位相シフトマスク、ウエハー上寸法がピッチ９０ｎｍ、ライン幅１５ｎｍの図１９に示されるレイアウトの格子状の上にドットが配置されたパターンのマスク）を用いて露光量とフォーカス位置を変化させながら露光を行い、露光後表５に示される温度で６０秒間ベーク（ＰＥＢ）し、現像ノズルから酢酸ブチルを３秒間３０ｒｐｍで回転させながら吐出させ、その後静止パドル現像を２７秒間行い、ジイソアミルエーテルでリンス後スピンドライし、１００℃で２０秒間ベークしてリンス溶剤を蒸発させた。
溶剤現像のイメージ反転されたホールパターン５０箇所の寸法を（株）日立ハイテクノロジーズ製ＴＤＳＥＭ（Ｓ−９３８０）で測定し、３σの寸法バラツキを求めた。結果を表５に示す。
【０２１４】
【表５】
0005741521.tif 000117
【０２１５】
［実施例４−１、４−２、比較例４−１］
ＡｒＦ露光パターニング評価（４）
上記表２に示す組成で調製したレジスト組成物（レジスト２−１５、２−１６、比較レジスト２−４）を、シリコンウエハーに信越化学工業（株）製スピンオンカーボン膜ＯＤＬ−１０１（カーボンの含有量が８０質量％）を１８０ｎｍ、その上に珪素含有スピンオンハードマスクＳＨＢ−Ａ９４０（珪素の含有量が４３質量％）を３５ｎｍの膜厚で成膜したトライレイヤープロセス用の基板上にスピンコーティングし、ホットプレートを用いて１００℃で６０秒間ベークし、レジスト膜の厚みを１００ｎｍにした。
これをＡｒＦエキシマレーザー液浸スキャナー（（株）ニコン製、ＮＳＲ−６１０Ｃ、ＮＡ１．３０、σ０．９８／０．７８、クロスポール開口２０度、Ａｚｉｍｕｔｈａｌｌｙ偏光照明、６％ハーフトーン位相シフトマスク、ウエハー上寸法がピッチ９０ｎｍの図２０に示されるレイアウトの格子状の上に太い格子が配置されたパターンのマスク）を用いて露光量を変化させながら露光を行い、露光後表６に示される温度で６０秒間ベーク（ＰＥＢ）し、現像ノズルから酢酸ブチルを３秒間３０ｒｐｍで回転させながら吐出させ、その後静止パドル現像を２７秒間行い、ジイソアミルエーテルでリンス後スピンドライし、１００℃で２０秒間ベークしてリンス溶剤を蒸発させた。
溶剤現像のイメージ反転されたホールパターンのマスク上Ａ位置とＢ位置のホールの寸法を（株）日立ハイテクノロジーズ製ＴＤＳＥＭ（Ｓ−９３８０）で測定した。結果を表６に示す。
【０２１６】
【表６】
0005741521.tif 000118
【０２１７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０２１８】
１０  基板
２０  被加工層
３０  中間介在層
４０  レジスト膜
５０  露光
【図１】
0005741521.tif 000134
【図９】
0005741521.tif 000135
【図１１】
0005741521.tif 000136
【図１３】
0005741521.tif 000137
【図１８】
0005741521.tif 000138
【図１９】
0005741521.tif 000139
【図２０】
0005741521.tif 000140
【図２】
0005741521.tif 000141
【図３】
0005741521.tif 000142
【図４】
0005741521.tif 000143
【図５】
0005741521.tif 000144
【図６】
0005741521.tif 000145
【図７】
0005741521.tif 000146
【図８】
0005741521.tif 000147
【図１０】
0005741521.tif 000148
【図１２】
0005741521.tif 000149
【図１４】
0005741521.tif 000150
【図１５】
0005741521.tif 000151
【図１６】
0005741521.tif 000152
【図１７】
0005741521.tif 000153